(57)【特許請求の範囲】
【請求項１】
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  １０〜９０モル％、及び、
（ｉｉ）シクロヘキサンジメタノール残基  ９０〜１０モル％
を含むグリコール成分と
を含む、
（ＩＩ）少なくとも１種のチタン化合物の残基、並びに、
（ＩＩＩ）下記構造：
【化１】
0005902713.tif 000055
［式中、
ｎは１〜４の整数であり、
Ｒは水素又はＣ１〜Ｃ２２アルキルであることができ、そして、
Ｒ１及びＲ２は各々、水素、Ｃ１〜Ｃ２２アルキル、ヒドロキシル又はアリールであることができる。］
により表される、少なくとも１種のキレート性リン種
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇであり、
前記少なくとも１種のキレート性リン種が、１，２−エチレンジホスホン酸、１，２−ブチレンジホスホン酸、Ｐ，Ｐ'−ジ（２−エチルヘキシル）メタンジホスホン酸、Ｐ，Ｐ'−ジ（２−エチルヘキシル）エタンジホスホン酸、Ｐ，Ｐ'−ジ（２−エチルヘキシル）ブタンジホスホン酸、及び１−ヒドロキシエタン−１，１−ジホスホン酸（エチドロン酸）からなる群より選択され、かつ、前記ポリエステル組成物の合計重量を基準として１〜５０００ｐｐｍの量で存在する、前記組成物。
【請求項２】
１，４−シクロヘキサンジメタノール残基のモル％が２０〜８０モル％であり、そして、エチレングリコール残基のモル％が８０〜２０モル％である、請求項１に記載のポリエステル組成物。
【請求項３】
１，４−シクロヘキサンジメタノール残基のモル％が２０〜６０モル％であり、そして、エチレングリコール残基のモル％が４０〜８０モル％である、請求項１に記載のポリエステル組成物。
【請求項４】
１，４−シクロヘキサンジメタノール残基のモル％が２０〜４０モル％であり、そしてエチレングリコール残基のモル％が６０〜８０モル％である、請求項１に記載のポリエステル組成物。
【請求項５】
１，４−シクロヘキサンジメタノール残基のモル％が２５〜４０モル％であり、そして、エチレングリコール残基のモル％が６０〜７５モル％である、請求項１に記載のポリエステル組成物。
【請求項６】
前記ポリエステルのＴｇが７０〜１４０℃である、請求項１に記載のポリエステル組成物。
【請求項７】
前記ポリエステルのＴｇが８０〜１２０℃である、請求項１に記載のポリエステル組成物。
【請求項８】
前記ジカルボン酸成分が８０〜１００モル％のテレフタル酸残基を含む、請求項１に記載のポリエステル組成物。
【請求項９】
前記ジカルボン酸成分が９０〜１００モル％のテレフタル酸残基を含む、請求項１に記載のポリエステル組成物。
【請求項１０】
前記ポリエステルが、変性作用を有するグリコールの残基を含む、請求項１に記載のポリエステル組成物。
【請求項１１】
前記ポリエステルが２，２，４，４−テトラメチル−１，３−シクロブタンジオール残基を含む、請求項１に記載のポリエステル組成物。
【請求項１２】
前記ポリエステル組成物が下記の少なくとも１つ：ポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステルカーボネート）、ポリカーボネート、ポリスルホン、ポリスルホンエーテル又はポリ（エーテル−ケトン）から選ばれる少なくとも１種のポリマーを含む、請求項１に記載のポリエステル組成物。
【請求項１３】
前記少なくとも１種のキレート性リン種が、前記ポリエステル組成物の合計重量を基準として１〜１０００ｐｐｍの量で存在する、請求項１〜１２のいずれか１項に記載のポリエステル組成物。
【発明の詳細な説明】
【技術分野】
【０００１】
本発明は、一般に、テレフタル酸もしくはそのエステル又はその混合物、エチレングリコール及びシクロヘキサンジメタノール、並びに、少なくとも１種のキレート性リン種を含有する化合物及び／又はその反応生成物から製造されるポリエステル組成物に関する。
【背景技術】
【０００２】
グリコール変性ＰＥＴ（ＰＥＴＧ）、すなわち、テレフタル酸（ＴＰＡ）もしくはそのエステル、エチレングリコール及びシクロヘキサンジメタノールのみをベースとするポリエステルは、当該技術分野で知られており、そして市販されている。
【発明の概要】
【発明が解決しようとする課題】
【０００３】
ＰＥＴＧは、時として、触媒／安定剤系を用いて製造され、それにより、ポリマーが製造される所与の速度で、色の仕様（color specification）をかろうじて満たすポリマーを生じる。しかしながら、色の形成がさらに増加するならば、ポリマーの価値は低下する。良好な色の形成を確保するために、高純度のテレフタル酸が時として用いられる。この高純度のＴＰＡの製造は、プロセス全体に対して有意なコスト増加を生じさせる。
【０００４】
このように、現在の触媒／安定剤系よりも色の少ないＰＥＴＧコポリエステルを製造する系が当該技術分野で必要とされている。
【課題を解決するための手段】
【０００５】
テレフタル酸、そのエステル及び／又はそれらの混合物、シクロヘキサンジメタノール及びエチレングリコールを含むある種のポリエステル組成物であって、少なくとも１種のキレート性リン種及び／又はその反応生成物をさらに含む組成物は、良好な色及び／又は透明性の点で、当該技術分野で既知のポリエステルよりも優れているものと考えられる。
【０００６】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％、
を含むジカルボン酸成分と、
（ｂ）下記（ｉ）及び（ｉｉ）：
（ｉ）エチレングリコール残基  約１０〜約９０モル％、及び、
（ｉｉ）シクロヘキサンジメタノール残基  約９０〜約１０モル％、
を含むグリコール成分と
を含む、
（ＩＩ）少なくとも１種のチタン化合物の残基、並びに、
（ＩＩＩ）下記構造：
【化１】
0005902713.tif 000002
［式中、
ｎは１〜４の整数であり、
Ｒは水素又はＣ１〜Ｃ２２アルキルであることができ、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【０００７】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約２０〜約８０モル％、及び、
（ｉｉ）シクロヘキサンジメタノール残基  約２０〜約８０モル％、
を含むグリコール成分と
を含む、
（ＩＩ）少なくとも１種のチタン化合物の残基、並びに、
（ＩＩＩ）下記構造：
【化２】
0005902713.tif 000003
［式中、
ｎは１〜４の整数であり、
Ｒは水素又はＣ１〜Ｃ２２アルキルであることができ、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【０００８】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約５０モル％超、及び、
（ｉｉ）シクロヘキサンジメタノール残基  約５０モル％未満、
を含むグリコール成分と、
を含む、
（ＩＩ）少なくとも１種のチタン化合物の残基、並びに、
（ＩＩＩ）下記構造：
【化３】
0005902713.tif 000004
［式中、
ｎは１〜４の整数であり、
Ｒは水素又はＣ１〜Ｃ２２アルキルであることができ、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【０００９】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約４０〜約８０モル％、及び、
（ｉｉ）シクロヘキサンジメタノール残基  約２０〜約６０モル％
を含むグリコール成分と
を含む、
（ＩＩ）少なくとも１種のチタン化合物の残基、並びに、
（ＩＩＩ）下記構造：
【化４】
0005902713.tif 000005
［式中、
ｎは１〜４の整数であり、
Ｒは水素又はＣ１〜Ｃ２２アルキルであることができ、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００１０】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約６０〜約８０モル％、及び、
（ｉｉ）シクロヘキサンジメタノール残基  約２０〜約４０モル％
を含むグリコール成分と
を含む、
（ＩＩ）少なくとも１種のチタン化合物の残基、並びに、
（ＩＩＩ）下記構造：
【化５】
0005902713.tif 000006
［式中、
ｎは１〜４の整数であり、
Ｒは水素又はＣ１〜Ｃ２２アルキルであることができ、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００１１】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約６０〜約７５モル％、及び、
（ｉｉ）シクロヘキサンジメタノール残基  約２５〜約４０モル％
を含むグリコール成分と
を含む、
（ＩＩ）少なくとも１種のチタン化合物の残基、並びに、
（ＩＩＩ）下記構造：
【化６】
0005902713.tif 000007
［式中、
ｎは１〜４の整数であり、
Ｒは水素又はＣ１〜Ｃ２２アルキルであることができ、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００１２】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約１０〜約９０モル％、及び、
（ｉｉ）シクロヘキサンジメタノール残基  約１０〜約９０モル％
を含むグリコール成分と
を含む、
（ＩＩ）少なくとも１種のチタン化合物の残基、並びに、
（ＩＩＩ）下記構造：
【化７】
0005902713.tif 000008
［式中、
ｎは１〜４の整数であり、
Ｒは水素であり、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００１３】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約２０〜約８０モル％、及び、
（ｉｉ）シクロヘキサンジメタノール残基  約２０〜約８０モル％
を含むグリコール成分と
を含む、
（ＩＩ）少なくとも１種のチタン化合物の残基、並びに、
（ＩＩＩ）下記構造：
【化８】
0005902713.tif 000009
［式中、
ｎは１〜４の整数であり、
Ｒは水素であり、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００１４】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約６０〜約８０モル％、及び、
（ｉｉ）シクロヘキサンジメタノール残基  約２０〜約４０モル％
を含むグリコール成分と
を含む、
（ＩＩ）少なくとも１種のチタン化合物の残基、並びに、
（ＩＩＩ）下記構造：
【化９】
0005902713.tif 000010
［式中、
ｎは１〜４の整数であり、
Ｒは水素であり、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００１５】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約５０モル％超、及び、
（ｉｉ）シクロヘキサンジメタノール残基  約５０モル％未満
を含むグリコール成分と
を含む、
（ＩＩ）少なくとも１種のチタン化合物の残基、並びに、
（ＩＩＩ）下記構造：
【化１０】
0005902713.tif 000011
［式中、
ｎは１〜４の整数であり、
Ｒは水素であり、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００１６】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約１０〜約９０モル％、及び、
（ｉｉ）シクロヘキサンジメタノール残基  約１０〜約９０モル％
を含むグリコール成分と
を含む、
（ＩＩ）少なくとも１種のチタン化合物の残基、並びに、
（ＩＩＩ）下記構造：
【化１１】
0005902713.tif 000012
［式中、
ｎは１〜４の整数であり、
ＲはＣ１〜Ｃ２２アルキルであり、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００１７】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約２０〜約８０モル％、及び、
（ｉｉ）シクロヘキサンジメタノール残基  約２０〜約８０モル％
を含むグリコール成分と
を含む、
（ＩＩ）少なくとも１種のチタン化合物の残基、並びに、
（ＩＩＩ）下記構造：
【化１２】
0005902713.tif 000013
［式中、
ｎは１〜４の整数であり、
ＲはＣ１〜Ｃ２２アルキルであり、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００１８】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約６０〜約８０モル％、及び、
（ｉｉ）シクロヘキサンジメタノール残基  約２０〜約４０モル％
を含むグリコール成分と
を含む、
（ＩＩ）少なくとも１種のチタン化合物の残基、並びに、
（ＩＩＩ）下記構造：
【化１３】
0005902713.tif 000014
［式中、
ｎは１〜４の整数であり、
ＲはＣ１〜Ｃ２２アルキルであり、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００１９】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約５０モル％超、及び、
（ｉｉ）シクロヘキサンジメタノール残基  約５０モル％未満
を含むグリコール成分と
を含む、
（ＩＩ）少なくとも１種のチタン化合物の残基、並びに、
（ＩＩＩ）下記構造：
【化１４】
0005902713.tif 000015
［式中、
ｎは１〜４の整数であり、
ＲはＣ１〜Ｃ２２アルキルであり、そして、
Ｒ１及びＲ２は各々、水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００２０】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と
（ｂ）下記（ｉ）及び（ｉｉ）：
（ｉ）エチレングリコール残基  約１０〜約９０モル％、及び、
（ｉｉ）シクロヘキサンジメタノール残基  約１０〜約９０モル％
を含むグリコール成分と
を含む、
（ＩＩ）少なくとも１種のチタン化合物の残基、並びに、
（ＩＩＩ）下記構造：
【化１５】
0005902713.tif 000016
［式中、
ｎは１〜４の整数であり、
Ｒは水素又はＣ１〜Ｃ２２アルキルであることができ、
Ｒ１はヒドロキシルであり、そして、
Ｒ２は水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００２１】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約２０〜約８０モル％、及び、
（ｉｉ）シクロヘキサンジメタノール残基  約２０〜約８０モル％
を含むグリコール成分と
を含む、
（ＩＩ）少なくとも１種のチタン化合物の残基、並びに、
（ＩＩＩ）下記構造：
【化１６】
0005902713.tif 000017
［式中、
ｎは１〜４の整数であり、
Ｒは水素又はＣ１〜Ｃ２２アルキルであることができ、
Ｒ１はヒドロキシルであり、そして、
Ｒ２は水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００２２】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約６０〜約８０モル％、及び、
（ｉｉ）シクロヘキサンジメタノール残基  約２０〜約４０モル％
を含むグリコール成分と
を含む、
（ＩＩ）少なくとも１種のチタン化合物の残基、並びに、
（ＩＩＩ）下記構造：
【化１７】
0005902713.tif 000018
［式中、
ｎは１〜４の整数であり、
Ｒは水素又はＣ１〜Ｃ２２アルキルであることができ、
Ｒ１はヒドロキシルであり、そして、
Ｒ２は水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００２３】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約５０モル％超、及び、
（ｉｉ）シクロヘキサンジメタノール残基  約５０モル％未満
を含むグリコール成分と
を含む、
（ＩＩ）少なくとも１種のチタン化合物の残基、並びに、
（ＩＩＩ）下記構造：
【化１８】
0005902713.tif 000019
［式中、
ｎは１〜４の整数であり、
Ｒは水素又はＣ１〜Ｃ２２アルキルであることができ、
Ｒ１はヒドロキシルであり、そして、
Ｒ２は水素、Ｃ１〜Ｃ２２アルキル、ヒドロキシル又はアリールであることができる。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００２４】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約１０〜約９０モル％、及び、
（ｉｉ）シクロヘキサンジメタノール残基  約１０〜約９０モル％
を含むグリコール成分と
を含む、
（ＩＩ）少なくとも１種のチタン化合物の残基、並びに、
（ＩＩＩ）下記構造：
【化１９】
0005902713.tif 000020
［式中、
ｎは１〜４の整数であり、
Ｒは水素又はＣ１〜Ｃ２２アルキルであることができ、
Ｒ１は水素、Ｃ１〜Ｃ２２アルキル、ヒドロキシル又はアリールであることができ、そして、
Ｒ２はＣ１〜Ｃ２２アルキルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００２５】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約２０〜約８０モル％、及び、
（ｉｉ）シクロヘキサンジメタノール残基  約２０〜約８０モル％
を含むグリコール成分と
を含む、
（ＩＩ）少なくとも１種のチタン化合物の残基、並びに、
（ＩＩＩ）下記構造：
【化２０】
0005902713.tif 000021
［式中、
ｎは１〜４の整数であり、
Ｒは水素又はＣ１〜Ｃ２２アルキルであることができ、
Ｒ１は水素、Ｃ１〜Ｃ２２アルキル、ヒドロキシル又はアリールであることができ、そして、
Ｒ２はＣ１〜Ｃ２２アルキルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００２６】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約５０モル％超、及び、
（ｉｉ）シクロヘキサンジメタノール残基  約５０モル％未満
を含むグリコール成分と
を含む、
（ＩＩ）少なくとも１種のチタン化合物の残基、並びに、
（ＩＩＩ）下記構造：
【化２１】
0005902713.tif 000022
［式中、
ｎは１〜４の整数であり、
Ｒは水素又はＣ１〜Ｃ２２アルキルであることができ、
Ｒ１は水素、Ｃ１〜Ｃ２２アルキル、ヒドロキシル又はアリールであることができ、そして、
Ｒ２はＣ１〜Ｃ２２アルキルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００２７】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約６０〜約８０モル％、及び、
（ｉｉ）シクロヘキサンジメタノール残基  約２０〜約４０モル％
を含むグリコール成分と
を含む、
（ＩＩ）少なくとも１種のチタン化合物の残基、並びに、
（ＩＩＩ）下記構造：
【化２２】
0005902713.tif 000023
［式中、
ｎは１〜４の整数であり、
Ｒは水素又はＣ１〜Ｃ２２アルキルであることができ、
Ｒ１は水素、Ｃ１〜Ｃ２２アルキル、ヒドロキシル又はアリールであることができ、そして、
Ｒ２はＣ１〜Ｃ２２アルキルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００２８】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約１０〜約９０モル％、及び、
（ｉｉ）シクロヘキサンジメタノール残基  約１０〜約９０モル％
を含むグリコール成分と
を含む、
（ＩＩ）少なくとも１種のチタン化合物の残基、並びに、
（ＩＩＩ）下記構造：
【化２３】
0005902713.tif 000024
［式中、
ｎは１〜４の整数であり、
Ｒは水素であり、
Ｒ１はヒドロキシルであり、そして、
Ｒ２はＣ１〜Ｃ２２アルキルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００２９】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約２０〜約８０モル％、及び、
（ｉｉ）シクロヘキサンジメタノール残基  約２０〜約８０モル％
を含むグリコール成分と
を含む、
（ＩＩ）少なくとも１種のチタン化合物の残基、並びに、
（ＩＩＩ）下記構造：
【化２４】
0005902713.tif 000025
［式中、
ｎは１〜４の整数であり、
Ｒは水素であり、
Ｒ１はヒドロキシルであり、そして、
Ｒ２はＣ１〜Ｃ２２アルキルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００３０】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約６０〜約８０モル％、及び、
（ｉｉ）シクロヘキサンジメタノール残基  約２０〜約４０モル％
を含むグリコール成分と
を含む、
（ＩＩ）少なくとも１種のチタン化合物の残基、並びに、
（ＩＩＩ）下記構造：
【化２５】
0005902713.tif 000026
［式中、
ｎは１〜４の整数であり、
Ｒは水素であり、
Ｒ１はヒドロキシルであり、そして、
Ｒ２はＣ１〜Ｃ２２アルキルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００３１】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約５０モル％超、及び、
（ｉｉ）シクロヘキサンジメタノール残基  約５０モル％未満
を含むグリコール成分と
を含む、
（ＩＩ）少なくとも１種のチタン化合物の残基、並びに、
（ＩＩＩ）下記構造：
【化２６】
0005902713.tif 000027
［式中、
ｎは１〜４の整数であり、
Ｒは水素であり、
Ｒ１はヒドロキシルであり、そして、
Ｒ２はＣ１〜Ｃ２２アルキルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００３２】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約１０〜約９０モル％、及び、
（ｉｉ）シクロヘキサンジメタノール残基  約１０〜約９０モル％
を含むグリコール成分と
を含む、
（ＩＩ）少なくとも１種のチタン化合物の残基、並びに、
（ＩＩＩ）下記構造：
【化２７】
0005902713.tif 000028
［式中、
ｎは１〜４の整数であり、
Ｒは水素であり、
Ｒ１はヒドロキシルであり、そして、
Ｒ２はメチルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００３３】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約２０〜約８０モル％、及び、
（ｉｉ）シクロヘキサンジメタノール残基  約２０〜約８０モル％
を含むグリコール成分と
を含む、
（ＩＩ）少なくとも１種のチタン化合物の残基、並びに、
（ＩＩＩ）下記構造：
【化２８】
0005902713.tif 000029
［式中、
ｎは１〜４の整数であり、
Ｒは水素であり、
Ｒ１はヒドロキシルであり、そして、
Ｒ２はメチルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００３４】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約６０〜約８０モル％、及び、
（ｉｉ）シクロヘキサンジメタノール残基  約２０〜約４０モル％
を含むグリコール成分と
を含む、
（ＩＩ）少なくとも１種のチタン化合物の残基、並びに、
（ＩＩＩ）下記構造：
【化２９】
0005902713.tif 000030
［式中、
ｎは１〜４の整数であり、
Ｒは水素であり、
Ｒ１はヒドロキシルであり、そして、
Ｒ２はメチルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００３５】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約５０モル％超、及び、
（ｉｉ）シクロヘキサンジメタノール残基  約５０モル％未満
を含むグリコール成分と
を含む、
（ＩＩ）少なくとも１種のチタン化合物の残基、並びに、
（ＩＩＩ）下記構造：
【化３０】
0005902713.tif 000031
［式中、
ｎは１〜４の整数であり、
Ｒは水素であり、
Ｒ１はヒドロキシルであり、そして、
Ｒ２はメチルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００３６】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約１０〜約９０モル％、及び、
（ｉｉ）シクロヘキサンジメタノール残基  約１０〜約９０モル％
を含むグリコール成分と
を含む、
（ＩＩ）少なくとも１種のチタン化合物の残基、並びに、
（ＩＩＩ）下記構造：
【化３１】
0005902713.tif 000032
［式中、
ｎは１であり、
Ｒは水素であり、
Ｒ１はヒドロキシルであり、そして、
Ｒ２はメチルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００３７】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約２０〜約８０モル％、及び、
（ｉｉ）シクロヘキサンジメタノール残基  約２０〜約８０モル％
を含むグリコール成分と
を含む、
（ＩＩ）少なくとも１種のチタン化合物の残基、並びに、
（ＩＩＩ）下記構造：
【化３２】
0005902713.tif 000033
［式中、
ｎは１であり、
Ｒは水素であり、
Ｒ１はヒドロキシルであり、そして、
Ｒ２はメチルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００３８】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約６０〜約８０モル％、及び、
（ｉｉ）シクロヘキサンジメタノール残基  約２０〜約４０モル％
を含むグリコール成分と
を含む、
（ＩＩ）少なくとも１種のチタン化合物の残基、並びに、
（ＩＩＩ）下記構造：
【化３３】
0005902713.tif 000034
［式中、
ｎは１であり、
Ｒは水素であり、
Ｒ１はヒドロキシルであり、そして、
Ｒ２はメチルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００３９】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約５０モル％超、及び、
（ｉｉ）シクロヘキサンジメタノール残基  約５０モル％未満
を含むグリコール成分と
を含む、
（ＩＩ）少なくとも１種のチタン化合物の残基、並びに、
（ＩＩＩ）下記構造：
【化３４】
0005902713.tif 000035
［式中、
ｎは１であり、
Ｒは水素であり、
Ｒ１はヒドロキシルであり、そして、
Ｒ２はメチルである。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００４０】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約１０〜約９０モル％、及び、
（ｉｉ）シクロヘキサンジメタノール残基  約１０〜約９０モル％
を含むグリコール成分と
を含む、
（ＩＩ）少なくとも１種のチタン化合物の残基、並びに、
（ＩＩＩ）下記構造：
【化３５】
0005902713.tif 000036
［式中、
ｎは１〜４の整数であり、
Ｒ、Ｒ１及びＲ２は各々、水素である。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００４１】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約１０〜約９０モル％、及び、
（ｉｉ）シクロヘキサンジメタノール残基  約１０〜約９０モル％
を含むグリコール成分と
を含む、
（ＩＩ）少なくとも１種のチタン化合物の残基、並びに、
（ＩＩＩ）下記構造：
【化３６】
0005902713.tif 000037
［式中、
ｎは２であり、
Ｒ、Ｒ１及びＲ２は各々、水素である。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００４２】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約２０〜約８０モル％、及び、
（ｉｉ）シクロヘキサンジメタノール残基  約２０〜約８０モル％
を含むグリコール成分と
を含む、
（ＩＩ）少なくとも１種のチタン化合物の残基、並びに、
（ＩＩＩ）下記構造：
【化３７】
0005902713.tif 000038
［式中、
ｎは２であり、
Ｒ、Ｒ１及びＲ２は各々、水素である。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００４３】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約６０〜約８０モル％、及び、
（ｉｉ）シクロヘキサンジメタノール残基  約２０〜約４０モル％
を含むグリコール成分と
を含む、
（ＩＩ）少なくとも１種のチタン化合物の残基、並びに、
（ＩＩＩ）下記構造：
【化３８】
0005902713.tif 000039
［式中、
ｎは２であり、
Ｒ、Ｒ１及びＲ２は各々、水素である。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００４４】
１つの態様において、本発明は、
下記（Ｉ）〜（ＩＩＩ）：
（Ｉ）少なくとも１種のポリエステル、
ここで、前記ポリエステルは、
（ａ）下記（ｉ）〜（ｉｉｉ）：
（ｉ）テレフタル酸残基  ７０〜１００モル％、
（ｉｉ）２０個以下の炭素原子を有する芳香族ジカルボン酸残基  ０〜３０モル％、及び、
（ｉｉｉ）１６個以下の炭素原子を有する脂肪族ジカルボン酸残基  ０〜１０モル％
を含むジカルボン酸成分と、
（ｂ）下記（ｉ）及び（ｉｉ）：
（ｉ）エチレングリコール残基  約５０モル％超、及び、
（ｉｉ）シクロヘキサンジメタノール残基  約５０モル％未満
を含むグリコール成分と
を含む、
（ＩＩ）少なくとも１種のチタン化合物の残基、並びに、
（ＩＩＩ）下記構造：
【化３９】
0005902713.tif 000040
［式中、
ｎは２であり、
Ｒ、Ｒ１及びＲ２は各々、水素である。］
により表される、少なくとも１種のキレート性リン種、その反応生成物又はそれらの混合物
を含む、ポリエステル組成物であって、
前記ジカルボン酸成分の合計モル％が１００モル％であり、前記グリコール成分の合計モル％が１００モル％であり、そして、前記ポリエステルの内部粘度が、２５℃の温度下、０．２５ｇ／５０ｍＬの濃度にて、６０／４０（ｗｔ／ｗｔ）フェノール／テトラクロロエタン中で測定された場合に、０．３５〜１．２ｄＬ／ｇである、前記組成物を提供する。
【００４５】
本発明のある実施形態では、チタン触媒は、チタンを含まない金属触媒で置き換えられてもよいし、該金属触媒によって補完されてもよい。
【００４６】
ある実施形態では、リン原子のチタン原子に対する比は１：１〜５：１であることができる。
【００４７】
ある実施形態では、リン原子のチタン原子に対する比は２：１であることができる。
【００４８】
１つの態様において、ポリエステル組成物及び／又はポリエステルを製造するための本明細書中に記載されたいずれかの方法は、本明細書中に記載された少なくとも１種のキレート性リン種を含む。
【００４９】
１つの態様において、ポリエステル組成物は、これらに限定されるわけではないが、押出成形品、カレンダ加工品及び/又はモールド成形品を含む製造物品において有用であり、その具体例としては、これらに限定されるわけではないが、射出成形品、押出成形品、キャスト押出成形品、異形押出成形品、溶融紡糸品、熱成形品、押出モールド成形品、射出ブロー成形品、射出延伸ブロー成形品、押出ブロー成形品及び押出延伸ブロー成形品が挙げられる。これらの物品としては、これらに限定されるわけではないが、フィルム、ボトル、容器、シート及び／又は繊維が挙げられる。
【００５０】
１つの態様において、本発明に有用なポリエステル組成物は種々のタイプのフィルム及び／又はシートで使用でき、これらに限定されるわけではないが、押出フィルム及び／又はシート、カレンダ加工フィルム及び／又はシート、圧縮成形フィルム及び／又はシート、溶液キャストフィルム及び／又はシートが挙げられる。フィルム及び／又はシートの製造方法としては、これらに限定されるわけではないが、押出成形、カレンダ加工、圧縮成形及び溶液キャスティングが挙げられる。
【発明を実施するための形態】
【００５１】
本発明は、本発明の特定の実施形態に関する以下の詳細な説明及び実施例を参照することによって、より容易に理解することができる。本発明の目的によれば、本発明の特定の実施形態は発明の概要に記載されており、そして、以下でさらに記載される。また、本発明の他の実施形態も本明細書に記載される。
【００５２】
本発明は、ポリエステルの合成を行うするために、遷移金属触媒種と組み合わせたキレート性リン種の使用に関する。用語「キレート性リン種」は、２個又は３個以上のリン原子が１個又は２個以上の連結原子（linking atom）によって結合されており、そして、分子の構造が、双方のリン原子が重合に用いられる触媒金属にＰ−Ｏ−Ｍ結合（ここで、Ｍは触媒金属であり、１つの実施形態では、チタンであることができる）によって配位しうるような構造であることを意味する。
【００５３】
１つの実施形態において、キレート性リン種は、以下の構造ＩＩ：
【化４０】
0005902713.tif 000041
［式中、
ｎは１〜４の整数であり、
Ｒは水素又はＣ１〜Ｃ２２アルキルであることができ、そして、
Ｒ１及びＲ２は各々、水素、Ｃ１〜Ｃ２２アルキル、ヒドロキシル又はアリールであることができる。］
により表される。
【００５４】
１つの実施形態において、キレート性リン種は、以下の構造Ｉ：
【化４１】
0005902713.tif 000042
［式中、
ｎは１〜４の整数であり、そして、
Ｒ１及びＲ２は各々、水素、Ｃ１〜Ｃ２２アルキル、ヒドロキシル又はアリールであることができる。］
により表される。
【００５５】
本明細書中で使用される用語「アリール」は、６、１０又は１４個の炭素原子を共役芳香環構造中に含む芳香族基、並びに、Ｃ１〜Ｃ６アルキル；Ｃ１〜６アルコキシ；フェニル及びＣ１〜Ｃ６アルキル、Ｃ１〜Ｃ６アルコキシ、ハロゲンなどで置換されたフェニル；Ｃ３〜Ｃ８シクロアルキル；ハロゲン；ヒドロキシ；シアノ；トリフルオロメチルなどから選ばれる１つ又は２つ以上の基により置換された、そのような芳香族基を表す。典型的なアリール基は、フェニル、ナフチル、フェニルナフチル、アントリル（アントラセニル）などであることができる。
【００５６】
本明細書中で使用される用語「Ｃ１〜Ｃ２２アルキル」は、１〜２２個の炭素原子を含み、直鎖又は分岐鎖であることができる飽和炭化水素基を表す。このようなＣ１〜Ｃ２２アルキル基は、メチル、エチル、プロピル、ブチル、ペンチル、ヘキシル、ヘプチル、オクチル、イソプロピル、イソブチル、tert-ブチル、ネオペンチル、２−エチルヘプチル、２−エチルヘキシルなどであることができる。用語「置換Ｃ１〜Ｃ２２アルキル」は、ヒドロキシ、ハロゲン、シアノ、アリール、ヘテロアリール、Ｃ３〜Ｃ８シクロアルキル、置換Ｃ３〜Ｃ８シクロアルキル、Ｃ１〜Ｃ６アルコキシ、Ｃ２〜Ｃ６アルカノイルオキシなどから選択される１つ又は２つ以上の置換基で置換されていてよい、上記したようなＣ１〜Ｃ２２アルキル基を指す。
【００５７】
本明細書中で使用される用語「Ｃ３〜Ｃ８シクロアルキル」は、３〜８個の炭素原子を含む脂環式炭化水素基を表す。用語「置換Ｃ３〜Ｃ８シクロアルキル」は、Ｃ１〜Ｃ６アルキル、Ｃ１〜Ｃ６アルコキシ、ヒドロキシ、ハロゲンなどから選択される少なくとも１つの基を含む、上記したようなＣ３〜Ｃ８シクロアルキル基を記載するために使用される。
【００５８】
本明細書中で使用される用語「アリール」は、６、１０又は１４個の炭素原子を共役芳香環構造中に含む芳香族基、並びに、水素；Ｃ１〜Ｃ６アルキル；Ｃ１〜Ｃ６アルコキシ；フェニル及び水素、Ｃ１〜Ｃ６アルキル、Ｃ１〜Ｃ６アルコキシ、ハロゲンなどで置換されたフェニル；Ｃ３〜Ｃ８シクロアルキル；ハロゲン；ヒドロキシ；シアノ；トリフルオロメチルなどから選ばれる１つ又は２つ以上の基により置換された、そのような芳香族基を表す。典型的なアリール基としては、フェニル、ナフチル、フェニルナフチル、アントリル（アントラセニル）などが挙げられる。用語「ヘテロアリール」は、２〜約１０個の炭素原子との組み合わせで、硫黄、酸素、窒素又はこれらの組み合わせから選択される少なくとも１つのヘテロ原子を含む共役環式基、及び、アリール基上の可能な置換基である上記基により置換された、そのようなヘテロアリール基を記載するために使用される。典型的なヘテロアリール基としては、２−及び３−フリル、２−及び３−チエニル、２−及び３−ピロリル、２−、３−及び４−ピリジル、ベンゾチオフェン−２−イル、ベンゾチアゾール−２−イル、ベンゾオキサゾール−２−イル、ベンズイミダゾール−２−イル、１，３，４−オキサジアゾール−２−イル、１，３，４−チアジアゾール−２−イル、１，２，４−チアジアゾール−５−イル、イソチアゾール−５−イル、イミダゾール−２−イル、キノリルなどが挙げられる。
【００５９】
本明細書で使用される用語「Ｃ１〜Ｃ６アルコキシ」及び「Ｃ２〜Ｃ６アルカノイルオキシ」は、それぞれ、基−Ｏ−Ｃ１〜Ｃ６アルキル及び−ＯＣＯＣ１〜Ｃ６アルキルを表し、ここで、用語「Ｃ１〜Ｃ６アルキル」は、１〜６個の炭素原子を含み、直鎖又は分岐鎖であることができる飽和炭化水素基を表し、それは、ハロゲン、メトキシ、エトキシ、フェニル、ヒドロキシ、アセチルオキシ及びプロピオニルオキシから選択される１つ又は２つ以上の基によりさらに置換されていてよい。用語「ハロゲン」は、フッ素、塩素、臭素、及びヨウ素を表すために使用されるが、塩素及び臭素が好ましい。
【００６０】
本明細書中で使用される用語「Ｃ２〜Ｃ２２アルキレン」は、２〜２２個の炭素を含む二価の炭化水素基を表し、それは、直鎖又は分岐鎖であることができ、そして、ヒドロキシ、ハロゲン、Ｃ１〜Ｃ６アルコキシ、Ｃ２〜Ｃ６アルカノイルオキシ及びアリールから選択される１つ又は２つ以上の置換基で置換されていてよい。本明細書中で使用される用語「Ｃ３〜Ｃ８シクロアルキレン」は、３〜８個の炭素原子を含む二価の脂環式基を表し、そして、その基は、場合により、１つ又は２つ以上のＣ１〜Ｃ６アルキル基で置換されていてよい。用語「アリーレン」は、１，２−、１，３−及び１，４−フェニレン基を表すために使用され、その基は、場合により、Ｃ１〜Ｃ６アルキル、Ｃ１〜Ｃ６アルコキシ及びハロゲンで置換されていてよい。
【００６１】
１つの実施形態において、キレート性リン種は、下記の構造ＩＩＩにより表される。
【化４２】
0005902713.tif 000043
【００６２】
１つの実施形態において、キレート性リン種は、ジアルキル置換されたジホスフィン酸である。別の実施形態において、ジアルキル置換されたジホスフィン酸は、１，２−エチレンジホスホン酸、１，２−ブチレンジホスホン酸、Ｐ，Ｐ'−ジ（２−エチルヘキシル）メタンジホスホン酸、Ｐ，Ｐ'−ジ（２−エチルヘキシル）エタンジホスホン酸及びＰ，Ｐ'−ジ（２−エチルヘキシル）ブタンジホスホン酸のうちの少なくとも１つであることができる。
【００６３】
１つの実施形態において、リン原子のチタン原子に対する比は１：１〜５：１であることができる。別の実施形態において、リン原子のチタン原子に対する比は２：１である。２：１というリン原子のチタン原子に対する比は、リン種のチタン種に対する比が１：１であることを意味することに留意されたい。
【００６４】
１つの実施形態において、本発明は、急速な重合を可能とするが、同時に、メルポールＡ（Merpol A）などの未結合リン系化合物よりもポリマーの色を低減することを可能とする適切な比でポリエステルを合成するための、チタンテトライソプロポキシドなどのＴｉ（ＩＶ）触媒との組み合わせでのジアルキル置換されたジホスホン酸の使用を含む。メルポールＡ（Merpol A）はStepan Chemical Co 及び／又はE.I. duPont de Nemours & Co.から市販されているリン酸エステルである。メルポールＡのＣＡＳ登録番号はＣＡＳ登録番号第３７２０８−２７−８であると考えられる。
【００６５】
ある実施形態において、色の改善は黄色の減少である。
【００６６】
本発明に有用なチタン化合物としては、チタンを含有する任意の化合物が挙げられ、その具体例としては、これらに限定されるわけではないが、テトラエチルチタネート、チタンテトラメチレート、アセチルトリプロピルチタネート、テトラプロピルチタネート、テトラブチルチタネート、ポリブチルチタネート、２−エチルヘキシルチタネート、オクチレングリコールチタネート、ラクテートチタネート、トリエタノールアミンチタネート、アセチルトリイソプロピルチタネート、チタンテトライソプロピレート、アセチルアセトネートチタネート、エチルアセト酢酸エステルチタネート、イソステアリルチタネート、アセチルトリイソプロピルチタネート、チタンテトライソプロポキシド、チタングリコレート、チタンブトキシド、ヘキシレングリコールチタネート及びテトライソオクチルチタネート、二酸化チタン、二酸化チタン／二酸化ケイ素共沈物及び二酸化チタン／二酸化ジルコニウム共沈物が挙げられる。本発明において、これらに限定されるわけではないが、米国特許第６，５５９，２７２号に記載された二酸化チタン／二酸化ケイ素の共沈物触媒が挙げられる。
【００６７】
ポリマー組成物は、テレフタル酸をベースとするコポリエステルからなり、そのコポリエステルは、主要グリコール成分としてエチレングリコール及びシクロヘキサンジメタノールを含むが、２，２，４，４−テトラメチル−１，３−シクロブタンジオール（ＴＭＣＤ）などの変性作用を有する（modifying）グリコールを含んでよい。
【００６８】
本発明の１つの実施形態において、コポリエステルは、５０モル％を超えるエチレングリコール及び５０モル％未満の１，４−シクロヘキサンジメタノールを含み、ジカルボン酸成分の合計モル％は１００モル％であり、そして、グリコール成分の合計モル％は１００モル％である。
【００６９】
本発明の１つの実施形態において、コポリエステルは１０〜９０モル％のエチレングリコール及び１０〜９０モル％の１，４−シクロヘキサンジメタノールを含み、ジカルボン酸成分の合計モル％は１００モル％であり、そして、グリコール成分の合計モル％は１００モル％である。
【００７０】
本発明の１つの実施形態において、コポリエステルは２０〜８０モル％のエチレングリコール及び２０〜８０モル％の１，４−シクロヘキサンジメタノールを含み、ジカルボン酸成分の合計モル％は１００モル％であり、そして、グリコール成分の合計モル％は１００モル％である。
【００７１】
本発明の１つの実施形態において、コポリエステルは４０〜８０モル％のエチレングリコール及び２０〜６０モル％の１，４−シクロヘキサンジメタノールを含み、ジカルボン酸成分の合計モル％は１００モル％であり、そして、グリコール成分の合計モル％は１００モル％である。
【００７２】
本発明の１つの実施形態において、コポリエステルは５０〜８０モル％のエチレングリコール及び２０〜５０モル％の１，４−シクロヘキサンジメタノールを含み、ジカルボン酸成分の合計モル％は１００モル％であり、そして、グリコール成分の合計モル％は１００モル％である。
【００７３】
本発明の１つの実施形態において、コポリエステルは６０〜８０モル％のエチレングリコール及び２０〜４０モル％の１，４−シクロヘキサンジメタノールを含み、ジカルボン酸成分の合計モル％は１００モル％であり、そして、グリコール成分の合計モル％は１００モル％である。
【００７４】
本発明の１つの実施形態において、コポリエステルは６０〜７５モル％のエチレングリコール及び２５〜４０モル％の１，４−シクロヘキサンジメタノールを含み、ジカルボン酸成分の合計モル％は１００モル％であり、そして、グリコール成分の合計モル％は１００モル％である。
【００７５】
本発明の幾つかの実施形態において、ポリエステルは良好な色及び良好な加工性というユニークな特性の組み合わせを有する。幾つかの実施形態において、ポリマーラインは、より速い速度及び／又はより高い温度で運転でき、なおも、良好な色を達成することができる。
【００７６】
本明細書で使用される用語「ポリエステル」は、「コポリエステル」を包含することが意図され、そして、１種又は２種以上の二官能性カルボン酸及び／又は多官能性カルボン酸と、１種又は２種以上の二官能性ヒドロキシル化合物及び／又は多官能性ヒドロキシル化合物との反応によって調製される合成ポリマーを意味するものと理解される。典型的には、二官能性カルボン酸は、ジカルボン酸であることができ、二官能性ヒドロキシル化合物は、例えば、グリコール及びジオールなどの二価アルコールであることができる。本明細書で使用される用語「グリコール」は、これらに限定されるわけではないが、ジオール、グリコール、及び／又は多官能性ヒドロキシル化合物、例えば、分枝剤が挙げられる。あるいは、二官能性カルボン酸は、ヒドロキシカルボン酸、例えば、ｐ−ヒドロキシ安息香酸であってよく、二官能性ヒドロキシル化合物は、２個のヒドロキシル置換基を有する芳香核、例えば、ヒドロキノンであってよい。本明細書で使用される用語「残基」は、対応するモノマーの重縮合及び／又はエステル化反応によりポリマー中に組み込まれた任意の有機構造を意味する。本明細書で使用される用語「繰り返し単位」は、カルボニルオキシ基を介して結合されるジカルボン酸残基及びジオール残基を有する有機構造を意味する。したがって、例えば、ジカルボン酸残基は、ジカルボン酸モノマー又はその関連酸ハロゲン化物、エステル、塩、無水物及び／又はそれらの混合物から誘導されうる。さらに、本明細書で使用される用語「二酸」には、多官能酸、例えば、分枝剤が含まれる。それゆえ、本明細書で使用される用語「ジカルボン酸」は、ポリエステルを製造するためのジオールとの反応プロセスに有用である、ジカルボン酸及びジカルボン酸の任意の誘導体、例えば、その関連酸ハロゲン化物、エステル、半エステル、塩、半塩、無水物、混合無水物及び／又はそれらの混合物を含むことが意図されている。本明細書で使用される用語「テレフタル酸」は、ポリエステルを製造するためのジオールとの反応プロセスに有用である、テレフタル酸自体及びその残基、並びに、テレフタル酸の任意の誘導体、例えば、その関連酸ハロゲン化物、エステル、半エステル、塩、半塩、無水物、混合無水物及び／又はそれらの混合物を含むことが意図されている。
【００７７】
本発明で使用されるポリエステルは、通常、実質的に等しい割合で反応し、それに対応する残基としてポリエステルポリマー中に組み込まれるジカルボン酸とジオールとから製造することができる。したがって、本発明のポリエステルは、繰り返し単位の合計モル数が１００モル％となるように、実質的に等モル比の酸残基（１００モル％）とジオール（及び／又は多官能ヒドロキシル化合物）残基（１００モル％）を含むことができる。従って、本明細書に示されるモル百分率は、酸残基の合計モル、ジオール残基の合計モル、又は、繰り返し単位の合計モル数に基づくことができる。例えば、総酸残基を基準として３０モル％のイソフタル酸を含有するポリエステルは、ポリエステルが合計で１００モル％の酸残基のうち３０モル％のイソフタル酸残基を含むことを意味する。このように、１００モルの酸残基毎に、３０モルのイソフタル酸残基が存在する。別の例では、総ジオール残基を基準として３０モル％の１，４−シクロヘキサンジメタノールを含有するポリエステルは、ポリエステルが合計で１００モル％のジオール残基のうち３０モル％の１，４−シクロヘキサンジメタノール残基を含むことを意味する。このように、１００モルのジオール残基毎に、３０モルの１，４−シクロヘキサンジメタノール残基が存在する。
【００７８】
本発明の他の態様において、本発明のポリエステル組成物において有用なポリエステルのＴｇは以下の範囲のうちの少なくとも１つとすることができる：６０〜２００℃、６０〜１９０℃、６０〜１８０℃、６０〜１７０℃、６０〜１６０℃、６０〜１５５℃、６０〜１５０℃、６０〜１４５℃、６０〜１４０℃、６０〜１３８℃、６０〜１３５℃、６０〜１３０℃、６０〜１２５℃、６０〜１２０℃、６０〜１１５℃、６０〜１１０℃、６０〜１０５℃、６０〜１００℃、６０〜９５℃、６０〜９０℃、６０〜８５℃、６０〜８０℃、６０〜７５℃、６５〜２００℃、６５〜１９０℃、６５〜１８０℃、６５〜１７０℃、６５〜１６０℃、６５〜１５５℃、６５〜１５０℃、６５〜１４５℃、６５〜１４０℃、６５〜１３８℃、６５〜１３５℃、６５〜１３０℃、６５〜１２５℃、６５〜１２０℃、６５〜１１５℃、６５〜１１０℃、６５〜１０５℃、６５〜１００℃、６５〜９５℃、６５〜９０℃、６５〜８５℃、６５〜８０℃、６５〜７５℃、７０〜２００℃、７０〜１９０℃、７０〜１８０℃、７０〜１７０℃、７０〜１６０℃、７０〜１５５℃、７０〜１５０℃、７０〜１４５℃、７０〜１４０℃、７０〜１３８℃、７０〜１３５℃、７０〜１３０℃、７０〜１２５℃、７０〜１２０℃、７０〜１１５℃、７０〜１１０℃、７０〜１０５℃、７０〜１００℃、７０〜９５℃、７０〜９０℃、７０〜８５℃、７０〜８０℃、７０〜７５℃、７５〜２００℃、７５〜１９０℃、７５〜１８０℃、７５〜１７０℃、７５〜１６０℃、７５〜１５５℃、７５〜１５０℃、７５〜１４５℃、７５〜１４０℃、７５〜１３８℃、７５〜１３５℃、７５〜１３０℃、７５〜１２５℃、７５〜１２０℃、７５〜１１５℃、７５〜１１０℃、７５〜１０５℃、７５〜１００℃、７５〜９５℃、７５〜９０℃、７５〜８５℃、７５〜８０℃、８０〜２００℃、８０〜１９０℃、８０〜１８０℃、８０〜１７０℃、８０〜１６０℃、８０〜１５５℃、８０〜１５０℃、８０〜１４５℃、８０〜１４０℃、８０〜１３８℃、８０〜１３５℃、８０〜１３０℃、８０〜１２５℃、８０〜１２０℃、８０〜１１５℃、８０〜１１０℃、８０〜１０５℃、８０〜１００℃、８０〜９５℃、８０〜９０℃、８０〜８５℃、８５〜２００℃、８５〜１９０℃、８５〜１８０℃、８５〜１７０℃、８５〜１６０℃、８５〜１５５℃、８５〜１５０℃、８５〜１４５℃、８５〜１４０℃、８５〜１３８℃、８５〜１３５℃、８５〜１３０℃、８５〜１２５℃、８５〜１２０℃、８５〜１１５℃、８５〜１１０℃、８５〜１０５℃、８５〜１００℃、８５〜９５℃、８５〜９０℃、９０〜２００℃、９０〜１９０℃、９０〜１８０℃、９０〜１７０℃、９０〜１６０℃、９０〜１５５℃、９０〜１５０℃、９０〜１４５℃、９０〜１４０℃、９０〜１３８℃、９０〜１３５℃、９０〜１３０℃、９０〜１２５℃、９０〜１２０℃、９０〜１１５℃、９０〜１１０℃、９０〜１０５℃、９０〜１００℃、９０〜９５℃、９５〜２００℃、９５〜１９０℃、９５〜１８０℃、９５〜１７０℃、９５〜１６０℃、９５〜１５５℃、９５〜１５０℃、９５〜１４５℃、９５〜１４０℃、９５〜１３８℃、９５〜１３５℃、９５〜１３０℃、９５〜１２５℃、９５〜１２０℃、９５〜１１５℃、９５〜１１０℃、９５〜１０５℃、９５〜１００℃、１００〜２００℃、１００〜１９０℃、１００〜１８０℃、１００〜１７０℃、１００〜１６０℃、１００〜１５５℃、１００〜１５０℃、１００〜１４５℃、１００〜１４０℃、１００〜１３８℃、１００〜１３５℃、１００〜１３０℃、１００〜１２５℃、１００〜１２０℃、１００〜１１５℃、１００〜１１０℃、１０５〜２００℃、１０５〜１９０℃、１０５〜１８０℃、１０５〜１７０℃、１０５〜１６０℃、１０５〜１５５℃、１０５〜１５０℃、１０５〜１４５℃、１０５〜１４０℃、１０５〜１３８℃、１０５〜１３５℃、１０５〜１３０℃、１０５〜１２５℃、１０５〜１２０℃、１０５〜１１５℃、１０５〜１１０℃、１１０〜２００℃、１１０〜１９０℃、１１０〜１８０℃、１１０〜１７０℃、１１０〜１６０℃、１１０〜１５５℃、１１０〜１５０℃、１１０〜１４５℃、１１０〜１４０℃、１１０〜１３８℃、１１０〜１３５℃、１１０〜１３０℃、１１０〜１２５℃及び１１０〜１２０℃。
【００７９】
本発明の他の態様において、本発明に有用なポリエステルのためのグリコール成分としては、これらに限定されるわけではないが、下記の範囲の組み合わせのうちの少なくとも１つが挙げられる：１０〜９０モル％のエチレングリコール及び１０〜９０モル％のシクロヘキサンジメタノール、１０〜８５モル％のエチレングリコール及び１５〜９０モル％のシクロヘキサンジメタノール、１０〜８０モル％のエチレングリコール及び２０〜９０モル％のシクロヘキサンジメタノール、１０〜７５モル％のエチレングリコール及び２５〜９０モル％のシクロヘキサンジメタノール、１０〜７０モル％のエチレングリコール及び３０〜９０モル％のシクロヘキサンジメタノール、１０〜６５モル％のエチレングリコール及び３５〜９０モル％のシクロヘキサンジメタノール、１０〜６０モル％のエチレングリコール及び４０〜９０モル％のシクロヘキサンジメタノール、１０〜５５モル％のエチレングリコール及び４５〜９０モル％のシクロヘキサンジメタノール、並びに、１０〜５０モル％のエチレングリコール及び５０〜９０モル％のシクロヘキサンジメタノール。
【００８０】
本発明の他の態様において、本発明に有用なポリエステルのためのグリコール成分としては、これらに限定されるわけではないが、下記の範囲の組み合わせのうちの少なくとも１つが挙げられる：１５〜９０モル％のエチレングリコール及び１０〜８５モル％のシクロヘキサンジメタノール、１５〜８５モル％のエチレングリコール及び１５〜８５モル％のシクロヘキサンジメタノール、１５〜８０モル％のエチレングリコール及び２０〜８５モル％のシクロヘキサンジメタノール、１５〜７５モル％のエチレングリコール及び２５〜８５モル％のシクロヘキサンジメタノール、１５〜７０モル％のエチレングリコール及び３０〜８５モル％のシクロヘキサンジメタノール、１５〜６５モル％のエチレングリコール及び３５〜８５モル％のシクロヘキサンジメタノール、１５〜６０モル％のエチレングリコール及び４０〜８５モル％のシクロヘキサンジメタノール、１５〜５５モル％のエチレングリコール及び４５〜８５モル％のシクロヘキサンジメタノール、並びに、１５〜５０モル％のエチレングリコール及び５０〜８５モル％のシクロヘキサンジメタノール。
【００８１】
本発明の他の態様において、本発明に有用なポリエステルのためのグリコール成分としては、これらに限定されるわけではないが、下記の範囲の組み合わせのうちの少なくとも１つが挙げられる：２０〜９０モル％のエチレングリコール及び１０〜８０モル％のシクロヘキサンジメタノール、２０〜８５モル％のエチレングリコール及び１５〜８０モル％のシクロヘキサンジメタノール、２０〜８０モル％のエチレングリコール及び２０〜８０モル％のシクロヘキサンジメタノール、２０〜７５モル％のエチレングリコール及び２５〜８０モル％のシクロヘキサンジメタノール、２０〜７０モル％のエチレングリコール及び３０〜８０モル％のシクロヘキサンジメタノール、２０〜６５モル％のエチレングリコール及び３５〜８０モル％のシクロヘキサンジメタノール、２０〜６０モル％のエチレングリコール及び４０〜８０モル％のシクロヘキサンジメタノール、２０〜５５モル％のエチレングリコール及び４５〜８０モル％のシクロヘキサンジメタノール、並びに、２０〜５０モル％のエチレングリコール及び５０〜８０モル％のシクロヘキサンジメタノール。
【００８２】
本発明の他の態様において、本発明に有用なポリエステルのためのグリコール成分としては、これらに限定されるわけではないが、下記の範囲の組み合わせのうちの少なくとも１つが挙げられる：２５〜９０モル％のエチレングリコール及び１０〜７５モル％のシクロヘキサンジメタノール、２５〜８５モル％のエチレングリコール及び１５〜７５モル％のシクロヘキサンジメタノール、２５〜８０モル％のエチレングリコール及び２０〜７５モル％のシクロヘキサンジメタノール、２５〜７５モル％のエチレングリコール及び２５〜７５モル％のシクロヘキサンジメタノール、２５〜７０モル％のエチレングリコール及び３０〜７５モル％のシクロヘキサンジメタノール、２５〜６５モル％のエチレングリコール及び３５〜７５モル％のシクロヘキサンジメタノール、２５〜６０モル％のエチレングリコール及び４０〜７５モル％のシクロヘキサンジメタノール、２５〜５５モル％のエチレングリコール及び４５〜７４モル％のシクロヘキサンジメタノール、並びに、２５〜５０モル％のエチレングリコール及び５０〜７５モル％のシクロヘキサンジメタノール。
【００８３】
本発明の他の態様において、本発明に有用なポリエステルのためのグリコール成分としては、これらに限定されるわけではないが、下記の範囲の組み合わせのうちの少なくとも１つが挙げられる：３０〜９０モル％のエチレングリコール及び１０〜７０モル％のシクロヘキサンジメタノール、３０〜８５モル％のエチレングリコール及び１５〜７０モル％のシクロヘキサンジメタノール、３０〜８０モル％のエチレングリコール及び２０〜７０モル％のシクロヘキサンジメタノール、３０〜７５モル％のエチレングリコール及び２５〜７０モル％のシクロヘキサンジメタノール、３０〜７０モル％のエチレングリコール及び３０〜７０モル％のシクロヘキサンジメタノール、３０〜６５モル％のエチレングリコール及び３５〜７０モル％のシクロヘキサンジメタノール、３０〜６０モル％のエチレングリコール及び４０〜７０モル％のシクロヘキサンジメタノール、３０〜５５モル％のエチレングリコール及び４５〜７０モル％のシクロヘキサンジメタノール、並びに、３０〜５０モル％のエチレングリコール及び５０〜７０モル％のシクロヘキサンジメタノール。
【００８４】
本発明の他の態様において、本発明に有用なポリエステルのためのグリコール成分としては、これらに限定されるわけではないが、下記の範囲の組み合わせのうちの少なくとも１つが挙げられる：３５〜９０モル％のエチレングリコール及び１０〜６５モル％のシクロヘキサンジメタノール、３５〜８５モル％のエチレングリコール及び１５〜６５モル％のシクロヘキサンジメタノール、３５〜８０モル％のエチレングリコール及び２０〜６５モル％のシクロヘキサンジメタノール、３５〜７５モル％のエチレングリコール及び２５〜６５モル％のシクロヘキサンジメタノール、３５〜７０モル％のエチレングリコール及び３０〜６５モル％のシクロヘキサンジメタノール、３５〜６５モル％のエチレングリコール及び３５〜６５モル％のシクロヘキサンジメタノール、３５〜６０モル％のエチレングリコール及び４０〜６５モル％のシクロヘキサンジメタノール、３５〜５５モル％のエチレングリコール及び４５〜６５モル％のシクロヘキサンジメタノール、並びに、３５〜５０モル％のエチレングリコール及び５０〜６５モル％のシクロヘキサンジメタノール。
【００８５】
本発明の他の態様において、本発明に有用なポリエステルのためのグリコール成分としては、これらに限定されるわけではないが、下記の範囲の組み合わせのうちの少なくとも１つが挙げられる：４０〜９０モル％のエチレングリコール及び１０〜６０モル％のシクロヘキサンジメタノール、４０〜８５モル％のエチレングリコール及び１５〜６０モル％のシクロヘキサンジメタノール、４０〜８０モル％のエチレングリコール及び２０〜６０モル％のシクロヘキサンジメタノール、４０〜７５モル％のエチレングリコール及び２５〜６０モル％のシクロヘキサンジメタノール、４０〜７０モル％のエチレングリコール及び３０〜６０モル％のシクロヘキサンジメタノール、４０〜６５モル％のエチレングリコール及び３５〜６０モル％のシクロヘキサンジメタノール、４０〜６０モル％のエチレングリコール及び４０〜６０モル％のシクロヘキサンジメタノール、４０〜５５モル％のエチレングリコール及び４５〜６０モル％のシクロヘキサンジメタノール、並びに、４０〜５０モル％のエチレングリコール及び５０〜６０モル％のシクロヘキサンジメタノール。
【００８６】
本発明の他の態様において、本発明に有用なポリエステルのためのグリコール成分としては、これらに限定されるわけではないが、下記の範囲の組み合わせのうちの少なくとも１つが挙げられる：４５〜９０モル％のエチレングリコール及び１０〜５５モル％のシクロヘキサンジメタノール、４５〜８５モル％のエチレングリコール及び１５〜５５モル％のシクロヘキサンジメタノール、４５〜８０モル％のエチレングリコール及び２０〜５５モル％のシクロヘキサンジメタノール、４５〜７５モル％のエチレングリコール及び２５〜５５モル％のシクロヘキサンジメタノール、４５〜７０モル％のエチレングリコール及び３０〜５５モル％のシクロヘキサンジメタノール、４５〜６５モル％のエチレングリコール及び３５〜５５モル％のシクロヘキサンジメタノール、４５〜６０モル％のエチレングリコール及び４０〜５５モル％のシクロヘキサンジメタノール、並びに、４５〜５５モル％のエチレングリコール及び４５〜５５モル％のシクロヘキサンジメタノール。
【００８７】
本発明の他の態様において、本発明に有用なポリエステルのためのグリコール成分としては、これらに限定されるわけではないが、下記の範囲の組み合わせのうちの少なくとも１つが挙げられる：５０〜９０モル％のエチレングリコール及び１０〜５０モル％のシクロヘキサンジメタノール、５０〜８５モル％のエチレングリコール及び１５〜５０モル％のシクロヘキサンジメタノール、５０〜８０モル％のエチレングリコール及び２０〜５０モル％のシクロヘキサンジメタノール、５０〜７５モル％のエチレングリコール及び２５〜５０モル％のシクロヘキサンジメタノール、５０〜７０モル％のエチレングリコール及び３０〜５０モル％のシクロヘキサンジメタノール、５０〜６５モル％のエチレングリコール及び３５〜５０モル％のシクロヘキサンジメタノール、並びに、５０〜６０モル％のエチレングリコール及び４０〜５０モル％のシクロヘキサンジメタノール。
【００８８】
本発明の他の態様において、本発明に有用なポリエステルのためのグリコール成分としては、これらに限定されるわけではないが、下記の範囲の組み合わせのうちの少なくとも１つが挙げられる：５０モル％超〜９９モル％のエチレングリコール及び１モル％〜５０モル％未満のシクロヘキサンジメタノール、５０モル％超〜９５モル％のエチレングリコール及び５モル％〜５０モル％未満のシクロヘキサンジメタノール、５０モル％超〜９０モル％のエチレングリコール及び１０モル％〜５０モル％未満のシクロヘキサンジメタノール、５０モル％超〜８５モル％のエチレングリコール及び１５モル％〜５０モル％未満のシクロヘキサンジメタノール、５０モル％超〜８０モル％のエチレングリコール及び２０モル％〜５０モル％未満のシクロヘキサンジメタノール、５０モル％超〜７５モル％のエチレングリコール及び２５モル％〜５０モル％未満のシクロヘキサンジメタノール、５０モル％超〜７０モル％のエチレングリコール及び３０モル％〜５０モル％未満のシクロヘキサンジメタノール、５０モル％超〜６５モル％のエチレングリコール及び３５モル％〜５０モル％未満のシクロヘキサンジメタノール、並びに、５０モル％超〜６０モル％のエチレングリコール及び４０モル％〜５０モル％未満のシクロヘキサンジメタノール。
【００８９】
本発明の他の態様において、本発明に有用なポリエステルのためのグリコール成分としては、これらに限定されるわけではないが、下記の範囲の組み合わせのうちの少なくとも１つが挙げられる：５１モル％超〜９９モル％のエチレングリコール及び１モル％〜４９モル％未満のシクロヘキサンジメタノール、５１モル％超〜９５モル％のエチレングリコール及び５モル％〜４９モル％未満のシクロヘキサンジメタノール、５１モル％超〜９０モル％のエチレングリコール及び１０モル％〜４９モル％未満のシクロヘキサンジメタノール、５１モル％超〜８５モル％のエチレングリコール及び１５モル％〜４９モル％未満のシクロヘキサンジメタノール、５１モル％超〜８０モル％のエチレングリコール及び２０モル％〜４９モル％未満のシクロヘキサンジメタノール、５１モル％超〜７５モル％のエチレングリコール及び２５モル％〜４９モル％未満のシクロヘキサンジメタノール、５１モル％超〜７０モル％のエチレングリコール及び３０モル％〜４９モル％未満のシクロヘキサンジメタノール、５１モル％超〜６５モル％のエチレングリコール及び３５モル％〜４９モル％未満のシクロヘキサンジメタノール、並びに、５１モル％超〜６０モル％のエチレングリコール及び４０モル％〜４９モル％未満のシクロヘキサンジメタノール。
【００９０】
本発明の他の態様において、本発明に有用なポリエステルのためのグリコール成分としては、これらに限定されるわけではないが、下記の範囲の組み合わせのうちの少なくとも１つが挙げられる：５５〜９９モル％のエチレングリコール及び１〜４５モル％のシクロヘキサンジメタノール、５５〜９５モル％のエチレングリコール及び５〜４５モル％のシクロヘキサンジメタノール、５５〜９０モル％のエチレングリコール及び１０〜４５モル％のシクロヘキサンジメタノール、５５〜８５モル％のエチレングリコール及び１５〜４５モル％のシクロヘキサンジメタノール、５５〜８０モル％のエチレングリコール及び２０〜４５モル％のシクロヘキサンジメタノール、５５〜７５モル％のエチレングリコール及び２５〜４５モル％のシクロヘキサンジメタノール、５５〜７０モル％のエチレングリコール及び３０〜４５モル％のシクロヘキサンジメタノール、５５〜６５モル％のエチレングリコール及び３５〜４５モル％のシクロヘキサンジメタノール、並びに、５５〜６０モル％のエチレングリコール及び４０〜４５モル％のシクロヘキサンジメタノール。
【００９１】
本発明の他の態様において、本発明に有用なポリエステルのためのグリコール成分としては、これらに限定されるわけではないが、下記の範囲の組み合わせのうちの少なくとも１つが挙げられる：６０〜９９モル％のエチレングリコール及び１〜４０モル％のシクロヘキサンジメタノール、６０〜９５モル％のエチレングリコール及び５〜４０モル％のシクロヘキサンジメタノール、６０〜９０モル％のエチレングリコール及び１０〜４０モル％のシクロヘキサンジメタノール、６０〜８５モル％のエチレングリコール及び１５〜４０モル％のシクロヘキサンジメタノール、６０〜８０モル％のエチレングリコール及び２０〜４０モル％のシクロヘキサンジメタノール、６０〜７５モル％のエチレングリコール及び２５〜４０モル％のシクロヘキサンジメタノール、並びに、６０〜７０モル％のエチレングリコール及び３０〜４０モル％のシクロヘキサンジメタノール。
【００９２】
本発明の他の態様において、本発明に有用なポリエステルのためのグリコール成分としては、これらに限定されるわけではないが、下記の範囲の組み合わせのうちの少なくとも１つが挙げられる：６５〜９９モル％のエチレングリコール及び１〜３５モル％のシクロヘキサンジメタノール、６５〜９５モル％のエチレングリコール及び５〜３５モル％のシクロヘキサンジメタノール、６５〜９０モル％のエチレングリコール及び１０〜３５モル％のシクロヘキサンジメタノール、６５〜８５モル％のエチレングリコール及び１５〜３５モル％のシクロヘキサンジメタノール、６５〜８０モル％のエチレングリコール及び２０〜３５モル％のシクロヘキサンジメタノール、６５〜７５モル％のエチレングリコール及び２５〜３５モル％のシクロヘキサンジメタノール、並びに、６５〜７０モル％のエチレングリコール及び３０〜３５モル％のシクロヘキサンジメタノール。
【００９３】
本発明の他の態様において、本発明に有用なポリエステルのためのグリコール成分としては、これらに限定されるわけではないが、下記の範囲の組み合わせのうちの少なくとも１つが挙げられる：７０〜９９モル％のエチレングリコール及び１〜３０モル％のシクロヘキサンジメタノール、７０〜９５モル％のエチレングリコール及び５〜３０モル％のシクロヘキサンジメタノール、７０〜９０モル％のエチレングリコール及び１０〜３０モル％のシクロヘキサンジメタノール、７０〜８５モル％のエチレングリコール及び１５〜３０モル％のシクロヘキサンジメタノール、７０〜８０モル％のエチレングリコール及び２０〜３０モル％のシクロヘキサンジメタノール、並びに、７０〜７５モル％のエチレングリコール及び２５〜３０モル％のシクロヘキサンジメタノール。
【００９４】
本発明の他の態様において、本発明に有用なポリエステルのためのグリコール成分としては、これらに限定されるわけではないが、下記の範囲の組み合わせのうちの少なくとも１つが挙げられる：７５〜９９モル％のエチレングリコール及び１〜２５モル％のシクロヘキサンジメタノール、７５〜９５モル％のエチレングリコール及び５〜２５モル％のシクロヘキサンジメタノール、７５〜９０モル％のエチレングリコール及び１０〜２５モル％のシクロヘキサンジメタノール、並びに、７５〜８５モル％のエチレングリコール及び１５〜２５モル％のシクロヘキサンジメタノール。
【００９５】
本発明の他の態様において、本発明に有用なポリエステルのためのグリコール成分は、これらに限定されるわけではないが、下記の範囲の組み合わせのうちの少なくとも１つが挙げられる：８０〜９９モル％のエチレングリコール及び１〜２０モル％のシクロヘキサンジメタノール、８０〜９５モル％のエチレングリコール及び５〜２０モル％のシクロヘキサンジメタノール、及び、８０〜９０モル％のエチレングリコール及び１０〜２０モル％のシクロヘキサンジメタノール。
【００９６】
本発明の実施形態において、本発明に有用なポリエステルは、２５℃の温度下、０．２５ｇ／５０ｍＬの濃度にて、６０／４０（ｗｔ／ｗｔ）フェノール／テトラクロロエタン中で測定された場合に、以下の内部粘度のうちの少なくとも１つを示すことができる：０．１０〜１．２ｄＬ／ｇ、０．３５〜１．２ｄＬ／ｇ、０．５０〜１．２ｄＬ／ｇ、０．５０〜１．１ｄＬ／ｇ、０．５０〜１ｄＬ／ｇ、０．５０ｄＬ／ｇ〜１ｄＬ／ｇ未満、０．５０〜０．９８ｄＬ／ｇ、０．５０〜０．９５ｄＬ／ｇ、０．５０〜０．９０ｄＬ／ｇ、０．５０〜０．８５ｄＬ／ｇ、０．５０〜０．８０ｄＬ／ｇ、０．５０〜０．７５ｄＬ/ｇ、０．５０ｄＬ／ｇ〜０．７５ｄＬ／ｇ未満、０．５０〜０．７２ｄＬ／ｇ、０．５０〜０．７０ｄＬ／ｇ、０．５０ｄＬ／ｇ〜０．７０ｄＬ／ｇ未満、０．５０〜０．６８ｄＬ／ｇ、０．５０〜０．６８ｄＬ／ｇ未満、０．５０〜０．６５ｄＬ／ｇ、０．５５〜１．２ｄＬ／ｇ、０．５５〜１．１ｄＬ／ｇ、０．５５〜１ｄＬ／ｇ、０．５５ｄＬ／ｇ〜１ｄＬ／ｇ未満、０．５５〜０．９８ｄＬ／ｇ、０．５５〜０．９５ｄＬ／ｇ、０．５５〜０．９０ｄＬ／ｇ、０．５５〜０．８５ｄＬ／ｇ、０．５５〜０．８０ｄＬ／ｇ、０．５５〜０．７５ｄＬ／ｇ、０．５５ｄＬ／ｇ〜０．７５ｄＬ／ｇ未満、０．５５〜０．７２ｄＬ／ｇ、０．５５〜０．７０ｄＬ／ｇ、０．５５ｄＬ／ｇ〜０．７０ｄＬ／ｇ未満、０．５５〜０．６８ｄＬ／ｇ、０．５５ｄＬ／ｇ〜０．６８ｄＬ／ｇ未満、０．５５〜０．６５ｄＬ／ｇ、０．６０〜１．２ｄＬ／ｇ、０．６０〜１．１ｄＬ／ｇ、０．６０〜１ｄＬ／ｇ、０．６０ｄＬ／ｇ〜１ｄＬ／ｇ未満、０．６０〜０．９８ｄＬ／ｇ、０．６０〜０．９５ｄＬ／ｇ、０．６０〜０．９０ｄＬ／ｇ、０．６０〜０．８５ｄＬ／ｇ、０．６０〜０．８０ｄＬ／ｇ、０．６０〜０．７５ｄＬ/ｇ、０．６０ｄＬ／ｇ〜０．７５ｄＬ／ｇ未満、０．６０〜０．７２ｄＬ／ｇ、０．６０〜０．７０ｄＬ／ｇ、０．６０ｄＬ／ｇ〜０．７０ｄＬ／ｇ未満、０．６０〜０．６８ｄＬ／ｇ、０．６０ｄＬ／ｇ〜０．６８ｄＬ／ｇ未満、０．６０〜０．６５ｄＬ／ｇ、０．６５〜１．２ｄＬ／ｇ、０．６５〜１．１ｄＬ／ｇ、０．６５〜１ｄＬ／ｇ、０．６５ｄＬ／ｇ〜１ｄＬ／ｇ未満、０．６５〜０．９８ｄＬ／ｇ、０．６５〜０．９５ｄＬ／ｇ、０．６５〜０．９０ｄＬ／ｇ、０．６５〜０．８５ｄＬ/ｇ、０．６５〜０．８０ｄＬ／ｇ、０．６５〜０．７５ｄＬ／ｇ、０．６５ｄＬ／ｇ〜０．７５ｄＬ／ｇ未満、０．６５〜０．７２ｄＬ／ｇ。
【００９７】
本発明で有用な組成物は、別段の断りがない限り、本明細書中に記載される少なくとも１つの内部粘度範囲及び本明細書中に記載される組成物の少なくとも１つのモノマー範囲を有することができるものと考えられる。また、本発明で有用な組成物は、別段の断りがない限り、本明細書中に記載される少なくとも１つのＴｇ範囲及び本明細書中に記載される組成物の少なくとも１つのモノマー範囲を有することができるものと考えられる。また、本発明で有用な組成物は、別段の断りがない限り、本明細書中に記載される少なくとも１つの内部粘度範囲、本明細書中に記載される少なくとも１つのＴｇ範囲及び本明細書中に記載される組成物の少なくとも１つのモノマー範囲を有することができるものと考えられる。
【００９８】
１つの実施形態では、テレフタル酸を出発材料として使用することができる。別の実施形態では、テレフタル酸ジメチルを出発材料として使用することができる。さらに別の実施形態では、テレフタル酸とテレフタル酸ジメチルとの混合物を出発材料及び／又は中間体材料として使用することができる。
【００９９】
ある実施形態において、テレフタル酸又はそのエステル、例えば、テレフタル酸ジメチル、又は、テレフタル酸残基とそのエステルとの混合物は、本発明に有用なポリエステルを形成するために使用されるジカルボン酸成分の一部又は全部を構成することができる。ある実施形態において、テレフタル酸残基は、本発明に有用なポリエステルを形成するために使用されるジカルボン酸成分の一部又は全部を構成することができる。ある実施形態において、より多量のテレフタル酸を使用して、より高い衝撃強度を有するポリエステルを製造することができる。本開示のために、用語「テレフタル酸」及び「テレフタル酸ジメチル」は本明細書中で互いに置き換え可能に使用される。１つの実施形態において、テレフタル酸ジメチルは、本発明に有用なポリエステルを製造するために使用されるジカルボン酸成分の一部又は全部を構成することができる。すべての実施形態において、７０〜１００モル％、又は８０〜１００モル％、又は９０〜１００モル％、又は９９〜１００モル％の範囲、又は１００モル％のテレフタル酸及び／又はテレフタル酸ジメチル及び／又はそれらの混合物を使用することができる。
【０１００】
テレフタル酸に加えて、本発明に有用なポリエステルのジカルボン酸成分は、３０モル％以下、２０モル％以下、１０モル％以下、５モル％以下、又は１モル％以下の、変性作用を有する（modifying）１種又は２種以上の芳香族ジカルボン酸を含むことができる。さらに別の実施形態において、変性作用を有する芳香族ジカルボン酸の含有量は０モル％である。このように、もし存在するならば、変性作用を有する１種又は２種以上の芳香族ジカルボン酸の量は、これらの上限値のいずれかから広がる範囲、例えば、０．０１〜３０モル％、０．０１〜２０モル％、０．０１〜１０モル％、０．０１〜５モル％、又は０．０１〜１モル％をとることができると考えられる。１つの実施形態において、本発明に使用されうる変性作用を有する芳香族ジカルボン酸としては、これらに限定されるわけではないが、２０個以下の炭素原子を有し、直鎖、パラ−配向又は対称であることができるものが挙げられる。本発明に使用されうる変性作用を有する芳香族ジカルボン酸の例としては、これらに限定されるわけではないが、イソフタル酸、４，４’−ジフェニルジカルボン酸、１，４−、１，５−、２，６−、２，７−ナフタレンジカルボン酸、及び、トランス−４，４’−スチルベンジカルボン酸、並びに、それらのエステルが挙げられる。１つの実施形態において、変性作用を有する芳香族ジカルボン酸は、イソフタル酸である。
【０１０１】
本発明に有用なポリエステルのカルボン酸成分は、１０モル％以下、例えば、５モル％以下又は１モル％以下の、２〜１６個の炭素原子を有する１種又は２種以上の脂肪族ジカルボン酸、例えば、シクロヘキサンジカルボン酸、マロン酸、コハク酸、グルタル酸、アジピン酸、ピメリン酸、スベリン酸、アゼライン酸及びドデカンジカルボン酸によりさらに変性されうる。ある実施形態では、０．０１〜１０モル％、例えば、０．１〜１０モル％、１又は１０モル％、５〜１０モル％の、変性作用を有する１種又は２種以上の脂肪族ジカルボン酸を含むことができる。さらに別の実施形態では、変性作用を有する脂肪族ジカルボン酸の含有量は０モル％である。ジカルボン酸成分の合計モル％は１００モル％である。１つの実施形態では、アジピン酸及び／又はグルタル酸が、本発明の変性作用を有する脂肪族ジカルボン酸成分中に与えられる。
【０１０２】
本発明の変性作用を有するジカルボン酸としては、インダンジカルボン酸、例えば、インダン−１，３−ジカルボン酸及び／又はフェニルインダンジカルボン酸が挙げられる。１つの実施形態では、ジカルボン酸は、１，２，３−トリメチル−３−フェニルインダン−４'，５−ジカルボン酸及び１，１，３−トリメチル−５−カルボキシ−３−（４−カルボキシフェニル）インダンジカルボン酸のうちの少なくとも１つから選択されうる。本発明の目的のために、General Electric Companyに譲渡された、Shaikhらの"Copolymers Containing Indan Moieties and Blends Thereof"という発明の名称の米国特許出願公開第２００６／０００４１５１Ａ１号に記載された任意のインダンジカルボン酸を、本発明の範囲内において、変性作用を有する少なくとも１種のジカルボン酸として使用することができる。米国特許出願公開第２００６／０００４１５１Ａ１号は、それに記載されている任意のインダンジカルボン酸に関し、参照により本明細書中に組み込まれる。
【０１０３】
テレフタル酸及びその他の変性作用を有するジカルボン酸のエステル、あるいは、それらの対応エステル及び／又は塩は、ジカルボン酸の代わりに使用されうる。ジカルボン酸エステルの好適な例としては、これらに限定されるわけではないが、ジメチル、ジエチル、ジプロピル、ジイソプロピル、ジブチル及びジフェニルエステルが挙げられる。１つの実施形態において、エステルは、以下の少なくとも1つから選択される：メチル、エチル、プロピル、イソプロピル及びフェニルエステル。
【０１０４】
所望のポリエステルに関して、シス／トランス２，２，４，４−テトラメチル−１，３−シクロブタンジオールのモル比を変化させて、それぞれの純粋な形態、及びそれらの混合物とすることができる。ある実施形態では、シス及び／又はトランス２，２，４，４−テトラメチル−１，３−シクロブタンジオールのモル百分率は、５０モル％超のシス及び５０モル％未満のトランス、又は、５５モル％超のシス及び４５モル％未満のトランス、又は、３０〜７０モル％のシス及び７０〜３０モル％のトランス、又は、４０〜６０モル％のシス及び６０〜４０モル％のトランス、又は、５０〜７０モル％のトランス及び５０〜３０モル％のシス、又は、５０〜７０モル％のシス及び５０〜３０モル％のトランス、又は、６０〜７０モル％のシス及び３０〜４０モル％のトランス、又は、７０モル％超のシス及び３０モル％未満のトランスであり、ここで、シス及びトランス−２，２，４，４−テトラメチル−１，３−シクロブタンジオールの合計モル百分率は、１００モル％に等しい。さらなる実施形態において、シス／トランスの２，２，４，４−テトラメチル−１，３−シクロブタンジオールのモル比は、５０／５０〜０／１００の範囲で、例えば、４０／６０〜２０／８０の範囲で変更可能である。
【０１０５】
シクロヘキサンジメタノールは、シス、トランス、又は、それらの混合物であることができ、シス／トランス比は、例えば、６０：４０〜４０：６０、又は７０：３０〜３０：７０であることができる。別の実施形態において、トランス−シクロヘキサンジメタノールは、６０〜８０モル％の量で存在することができ、そして、シス−シクロヘキサンジメタノールは、２０〜４０モル％の量で存在することができ、ここで、シス−シクロヘキサンジメタノール及びトランス−シクロヘキサンジメタノールの合計百分率は１００モル％である。特定の実施形態において、トランス−シクロヘキサンジメタノールは６０モル％の量で存在することができ、そして、シス−シクロヘキサンジメタノールは４０モル％の量で存在することができる。特定の実施形態において、トランス−シクロヘキサンジメタノールは７０モル％の量で存在することができ、そして、シス−シクロヘキサンジメタノールは３０モル％の量で存在することができる。シクロヘキサンジメタノールの１，１−、１，２−、１，３−、１，４−異性体のいずれか又はそれらの混合物が、本発明のグリコール成分中に存在してよい。１つの実施形態において、本発明に有用なポリエステルは、１，４−シクロヘキサンジメタノーを含む。別の実施形態において、本発明に有用なポリエステルは、１，４−シクロヘキサンジメタノール及び１，３−シクロヘキサンジメタノールを含む。シス／トランス１，４−シクロヘキサンジメタノールのモル比は、５０／５０〜０／１００、例えば、４０／６０〜２０／８０の範囲で変更可能である。
【０１０６】
１つの実施形態において、本発明に有用なポリエステル組成物のポリエステル部分のグリコール成分は、エチレングリコール又はシクロヘキサンジメタノールではない、変性作用を有する（modifying）グリコールを含むことができる。１つの実施形態において、本発明に有用なポリエステル組成物のポリエステル部分のグリコール成分は、エチレングリコール又はシクロヘキサンジメタノールではない、変性作用を有する１種又は２種以上のグリコールを４５モル％未満の量で含むことができる。１つの実施形態において、本発明に有用なポリエステル組成物のポリエステル部分のグリコール成分は、エチレングリコール又はシクロヘキサンジメタノールではない、変性作用を有する１種又は２種以上のグリコールを３０モル％以下の量で含むことができる。１つの実施形態において、本発明に有用なポリエステル組成物のポリエステル部分のグリコール成分は、エチレングリコール又はシクロヘキサンジメタノールではない、変性作用を有する１種又は２種以上のグリコールを２５モル％以下の量で含むことができる。１つの実施形態において、本発明に有用なポリエステル組成物のポリエステル部分のグリコール成分は、エチレングリコール又はシクロヘキサンジメタノールではない、変性作用を有する１種又は２種以上のグリコールを２０モル％以下の量で含むことができる。１つの実施形態において、本発明に有用なポリエステルは、変性作用を有する１種又は２種以上のグリコールを１５モル％以下の量で含むことができる。別の実施形態において、本発明に有用なポリエステルは、変性作用を有する１種又は２種以上のグリコールを１０モル％以下の量で含むことができる。別の実施形態において、本発明に有用なポリエステルは、変性作用を有する１種又は２種以上のグリコールを５モル％以下の量で含むことができる。別の実施形態において、本発明に有用なポリエステルは、変性作用を有する１種又は２種以上のグリコールを３モル％以下の量で含むことができる。別の実施形態において、本発明に有用なポリエステルに含まれる変性作用を有するグリコールの量は、０モル％であることができる。
【０１０７】
１つの実施形態において、本発明に有用なポリエステル組成物のポリエステル部分のグリコール成分は、２，２，４，４−テトラメチル−１，３−シクロブタンジオールを、変性作用を有するグリコールとして含むことができる。１つの実施形態において、本発明に有用なポリエステル組成物のポリエステル部分のグリコール成分は、２，２，４，４−テトラメチル−１，３−シクロブタンジオール残基を４５モル％未満の量で含むことができる。１つの実施形態において、本発明に有用なポリエステル組成物のポリエステル部分のグリコール成分は、２，２，４，４−テトラメチル−１，３−シクロブタンジオール残基を３０モル％以下の量で含むことができる。１つの実施形態において、本発明に有用なポリエステル組成物のポリエステル部分のグリコール成分は、２，２，４，４−テトラメチル−１，３−シクロブタンジオール残基を２５モル％以下の量で含むことができる。１つの実施形態において、本発明に有用なポリエステル組成物のポリエステル部分のグリコール成分は、２，２，４，４−テトラメチル−１，３−シクロブタンジオール残基を２０モル％以下の量で含むことができる。１つの実施形態において、本発明に有用なポリエステルは、２，２，４，４−テトラメチル−１，３−シクロブタンジオール残基を１５モル％未満の量で含むことができる。別の実施形態において、本発明に有用なポリエステルは、２，２，４，４−テトラメチル−１，３−シクロブタンジオール残基を１０モル％以下の量で含むことができる。別の実施形態において、本発明に有用なポリエステルは、２，２，４，４−テトラメチル−１，３−シクロブタンジオール残基を５モル％以下の量で含むことができる。別の実施形態において、本発明に有用なポリエステルは、２，２，４，４−テトラメチル−１，３−シクロブタンジオール残基を３モル％以下の量で含むことができる。別の実施形態において、本発明に有用なポリエステルに含まれる２，２，４，４−テトラメチル−１，３−シクロブタンジオール残基の量は０モル％であることができる。
【０１０８】
本発明のある実施形態におけるポリエステルは、また、０．０１〜４５モル％、０．０１〜４０モル％、０．０１〜３５モル％、０．０１〜３０モル％、０．０１〜２５モル％、０．０１〜２０モル％、０．０１〜１５モル％、０．０１〜１０モル％、０．０１〜５モル％の、変性作用を有する１種又は２種以上のグリコールを含むことができる。これらの実施形態のいずれも、２，２，４，４−テトラメチル−１，３−シクロブタンジオールを、変性作用を有するグリコールとして含むことができる。
【０１０９】
本発明のある実施形態におけるポリエステルは、また、１〜４５モル％、１〜４０モル％、１〜３５モル％、１〜３０モル％、１〜２５モル％、１〜２０モル％、１〜１５モル％、１〜１０モル％、１〜５モル％の、変性作用を有する１種又は２種以上のグリコールを含むことができる。これらの実施形態のいずれも、２，２，４，４−テトラメチル−１，３−シクロブタンジオールを、変性作用を有するグリコールとして含むことができる。
【０１１０】
本発明のある実施形態におけるポリエステルは、また、５〜４５モル％、５〜４０モル％、５〜３５モル％、５〜３０モル％、５〜２５モル％、５〜２０モル％、５〜１５モル％、５〜１０モル％の、変性作用を有する１種又は２種以上のグリコールを含むことができる。これらの実施形態のいずれも、２，２，４，４−テトラメチル−１，３−シクロブタンジオールを、変性作用を有するグリコールとして含むことができる。
【０１１１】
本発明のある実施形態におけるポリエステルは、また、１０〜４５モル％、１０〜４０モル％、１０〜３５モル％、１０〜３０モル％、１０〜２５モル％、１０〜２０モル％の、変性作用を有する１種又は２種以上のグリコールを含むことができる。これらの実施形態のいずれも、２，２，４，４−テトラメチル−１，３−シクロブタンジオールを、変性作用を有するグリコールとして含むことができる。
【０１１２】
本発明のある実施形態におけるポリエステルは、また、１５〜４５モル％、１５〜４０モル％、１５〜３５モル％、１５〜３０モル％、１５〜２５モル％の、変性作用を有する１種又は２種以上のグリコールを含むことができる。これらの実施形態のいずれも、２，２，４，４−テトラメチル−１，３−シクロブタンジオールを、変性作用を有するグリコールとして含むことができる。
【０１１３】
本発明のある実施形態におけるポリエステルは、また、２０〜４５モル％、２０〜４０モル％、２０〜３５モル％、２０〜３０モル％の、変性作用を有する１種又は２種以上のグリコールを含むことができる。これらの実施形態のいずれも、２，２，４，４−テトラメチル−１，３−シクロブタンジオールを、変性作用を有するグリコールとして含むことができる。
【０１１４】
本発明のある実施形態におけるポリエステルは、また、２５〜４５モル％、２５〜４０モル％、２５〜３５モル％の、変性作用を有する１種又は２種以上のグリコールを含むことができる。これらの実施形態のいずれも、２，２，４，４−テトラメチル−１，３−シクロブタンジオールを、変性作用を有するグリコールとして含むことができる。
【０１１５】
本発明のある実施形態におけるポリエステルは、また、３０〜４５モル％、３０〜４０モル％、３０〜３５モル％の、変性作用を有する１種又は２種以上のグリコールを含むことができる。これらの実施形態のいずれも、２，２，４，４−テトラメチル−１，３−シクロブタンジオールを、変性作用を有するグリコールとして含むことができる。
【０１１６】
本発明で使用されるポリエステルに有用な、変性作用を有するグリコールは、エチレングリコール及びシクロヘキサンジメタノール以外のジオールを指し、２〜１６個の炭素原子を含むことができる。変性作用を有するグリコールの好適な例としては、これらに限定されるわけではないが、２，２，４，４−テトラメチル−１，３−シクロブタンジオール残基、１，２−プロパンジオール、１，３−プロパンジオール、ネオペンチルグリコール、１，４−ブタンジオール、１，５−ペンタンジオール、１，６−ヘキサンジオール、ｐ−キシレングリコール、ポリテトラメチレングリコール及びそれらの混合物が挙げられる。別の実施形態において、変性作用を有するグリコールとしては、これらに限定されるわけではないが、１，３−プロパンジオール及び１，４−ブタンジオールの少なくとも１つが挙げられる。別の実施形態において、１，３−プロパンジオール及び１，４−ブタンジオールは、変性作用を有するジオールとして除外される。ここでも、上記の範囲に含まれる、変性作用を有するグリコールのいずれも、２，２，４，４−テトラメチル−１，３−シクロブタンジオールを、変性作用を有するグリコールとすることができる。
【０１１７】
本発明のポリエステル組成物に有用なポリエステル及び／又はポリカーボネートは、ジオール残基又は二酸残基のいずれかの合計モル百分率を基準として、０〜１０モル％、例えば、０．０１〜５モル％、０．０１〜１モル％、０．０５〜５モル％、０．０５〜１モル％、又は０．１〜０．７モル％の、１種又は２種以上の分岐モノマーの残基を含むことができ、分岐モノマーは、本明細書中で分枝剤とも呼ばれ、３個又は４個以上のカルボキシル置換基、ヒドロキシル置換基又はそれらの組み合わせを有する。ある実施形態において、分岐モノマー又は分枝剤は、ポリエステルの重合の前及び／又はその間及び／又はその後に添加されうる。したがって、本発明に有用なポリエステルは、直鎖又は分岐であることができる。ポリカーボネートも、直鎖又は分岐であることができる。ある実施形態において、分岐モノマー又は分枝剤は、ポリカーボネートの重合の前及び／又はその間及び／又はその後に添加されうる。
【０１１８】
分岐モノマーの例としては、これらに限定されるわけではないが、多官能酸又は多官能アルコール、例えば、トリメリット酸、無水トリメリット酸、ピロメリット酸二無水物、トリメチロールプロパン、グリセロール、ペンタエリトリトール、クエン酸、酒石酸、３−ヒドロキシグルタル酸などが挙げられる。１つの実施形態において、分岐モノマー残基は、以下の少なくとも１種から選択される１種又は２種以上の残基を０．１〜０．７モル％の量で含むことができる：無水トリメリット酸、ピロメリット酸二無水物、グリセロール、ソルビトール、１，２，６−ヘキサントリオール、ペンタエリトリトール、トリメチロールエタン及び／又はトリメシン酸。分岐モノマーは、ポリエステル反応混合物に添加するか、又は、濃縮物の形態のポリエステルとブレンドすることができ、例えば、米国特許第５，６５４，３４７号及び同第５，６９６，１７６号に記載されるとおりであり、それらの分岐モノマーに関する開示は参照により本明細書中に組み込まれる。
【０１１９】
本発明のポリエステルは、少なくとも１種の連鎖延長剤を含むことができる。好適な連鎖延長剤としては、これらに限定されるわけではないが、多官能（例えば、これに限定されるわけではないが、二官能）のイソシアネート、多官能エポキシド（例えば、エポキシ化ノボラック）、及びフェノキシ樹脂が挙げられる。ある実施形態において、連鎖延長剤は、重合プロセスの最後に、又は、重合プロセスの後に添加してよい。重合プロセス後に添加する場合、連鎖延長剤は配合により、又は、射出成形又は押出成形などの変換プロセスの間の添加により、取り込まれることができる。使用される連鎖延長剤の量は、使用される特定のモノマー組成及び所望の物理的特性に応じて変更しうるが、ポリエステルの合計重量を基準として、一般に、約０．１重量％〜約１０重量％、例えば、約０．１重量％〜約５重量％である。
【０１２０】
本発明に有用なポリエステルのガラス転移温度（Ｔｇ）は、Ｔｈｅｒｍａｌ  Ａｎａｌｙｓｔ  Ｉｎｓｔｒｕｍｅｎｔ社製ＴＡ  ＤＳＣ  ２９２０を用いて、２０℃／分のスキャン速度で決定した。
【０１２１】
本発明に有用なポリエステルは、製品を製造するために使用することができ、製品としては、これらに限定されるわけではないが、射出成形品、射出ブロー成形品、射出延伸ブロー成形品、押出成形フィルム、押出成形シート、押出ブロー成形品、押出延伸ブロー成形品及び繊維が挙げられる。熱成形シートは、本発明によって提供される製品の一例である。
【０１２２】
本発明のポリエステルは、非晶性又は半結晶性であることができる。１つの態様において、本発明において有用な特定のポリエステルは、比較的に低い結晶化度を有することができる。したがって、本発明に有用な特定のポリエステルは、実質的に非晶質形態を有することができ、これは、ポリエステルが実質的に不規則なポリマー領域（substantially unordered regions of polymer）を含むことを意味する。
【０１２３】
１つの実施形態において、「非晶性」ポリエステルは、１７０℃で５分を超える、又は、１７０℃で１０分を超える、又は、１７０℃で５０分を超える、又は、１７０℃で１００分を超える半結晶化時間（crystallization half-time）を有することができる。本発明の１つの実施形態において、半結晶化時間は１７０℃で１，０００分を超えることができる。本発明の別の実施形態において、本発明に有用なポリエステルの半結晶化時間は１７０℃で１０，０００分を超えることができる。本明細書中で使用されるポリエステルの半結晶化時間は、当業者によく知られた方法を用いて測定することができる。例えば、ポリエステルの半結晶化時間、ｔ１／２は、温度制御されたホットステージ上で、レーザ及び光検出器により、サンプルの光透過率を、時間の関数として測定することによって決定することができる。この測定は、ポリマーを温度Ｔｍａｘに暴露し、その後、それを所望の温度まで冷却することによって行うことができる。その後、サンプルをホットステージによって所望の温度に保持することができ、その間に、透過率は時間の関数として測定される。初期において、サンプルは高い光透過率でもって視覚的に透明であることができ、サンプルが結晶化するにつれて不透明になる。半結晶化時間は、光透過率が初期光透過率と最終光透過率との間の中間となる時間である。Ｔｍａｘは、サンプルの結晶ドメイン（結晶性ドメインが存在する場合）を溶融するのに必要な温度として定義される。サンプルは、半結晶化時間の測定の前に、サンプルを状態調節するために、Ｔｍａｘまで加熱されうる。絶対Ｔｍａｘ温度は、組成物ごとに異なる。例えば、ＰＣＴは結晶性ドメインを溶融するために２９０℃を超える、ある温度に加熱されうる。
【０１２４】
１つの実施形態において、本発明に有用な特定のポリエステルは、視覚的に透明であることができる。用語「視覚的に透明」は、視覚的に試験したときに、評価可能な曇り、ヘイズ及び／又は混濁が存在しないこととして本明細書中で定義される。別の実施形態において、ポリエステルがポリカーボネート（例えば、これに限定されるわけではないが、ビスフェノールＡポリカーボネート）とブレンドされたときに、ブレンドは視覚的に透明であることができる。
【０１２５】
本発明の他の実施形態において、本発明に有用なポリエステルは、５０未満又は２０未満という黄色度指数（ＡＳＴＭ  Ｄ−１９２５）を有することができる。
【０１２６】
１つの実施形態において、本発明に有用なポリエステル及び／又は本発明のポリエステル組成物及び／又はポリエステルブレンドで、トナーを含むもの又は含まないものは、色値Ｌ＊、ａ＊及びｂ＊を有することができ、色値は、Ｈｕｎｔｅｒ  Ａｓｓｏｃｉａｔｅｓ  Ｌａｂ  Ｉｎｃ．，Ｒｅｓｔｏｎ，Ｖａ製のＨｕｎｔｅｒ  Ｌａｂウルトラスキャンスペクトル比色計（Ultrascan Spectra Colorimeter）を用いて決定することができる。色の決定は、ポリエステルのペレット又はプラーク又はそれから射出成形又は押出成形された他の物品のいずれかで測定された値の平均である。色値は、ＣＩＥ（国際照明委員会）（翻訳）のＬ＊ａ＊ｂ＊表色系によって決定され、ここで、Ｌ＊は明度座標を表し、ａ＊は赤／緑座標を表し、ｂ＊は黄／青座標を表す。特定の実施形態において、本発明に有用なポリエステルのｂ＊値は−１０〜１０未満とすることができ、Ｌ＊値は５０〜９０とすることができる。他の実施形態において、本発明に有用なポリエステル又はポリエステル組成物又はポリマーブレンドのｂ＊値は、以下の範囲のいずれかで存在することができる：−１０〜９、−１０〜８、−１０〜７、−１０〜６、−１０〜５、−１０〜４、−１０〜３、−１０〜２、−５〜９、−５〜８、−５〜７、−５〜６、−５〜５、−５〜４、−５〜３、−５〜２、０〜９、０〜８、０〜７、０〜６、０〜５、０〜４、０〜３、０〜２、１〜１０、１〜９、１〜８、１〜７、１〜６、１〜５、１〜４、１〜３及び１〜２。他の実施形態において、本発明に有用なポリエステル又はポリエステル組成物又はポリマーブレンドのＬ＊値は、以下の範囲のいずれかであることができる：５０〜６０、５０〜７０、５０〜８０、５０〜９０、６０〜７０、６０〜８０、６０〜９０、７０〜８０、７９〜９０。
【０１２７】
重合の間又は製造後に添加されるキレート性リン種の量としては、これらに限定されるわけではないが、ポリエステル組成物の合計重量を基準として、１〜５０００ｐｐｍ、１〜１０００ｐｐｍ、１〜９００ｐｐｍ、１〜８００ｐｐｍ、１〜７００ｐｐｍ、１〜６００ｐｐｍ、１〜５００ｐｐｍ、１〜４００ｐｐｍ、１〜３５０ｐｐｍ、１〜３００ｐｐｍ、１〜２５０ｐｐｍ、１〜２００ｐｐｍ、１〜１５０ｐｐｍ、１〜１００ｐｐｍ、１０〜５０００ｐｐｍ、１０〜１０００ｐｐｍ、１０〜９００ｐｐｍ、１０〜８００ｐｐｍ、１０〜７００ｐｐｍ、１０〜６００ｐｐｍ、１０〜５００ｐｐｍ、１０〜４００ｐｐｍ、１０〜３５０ｐｐｍ、１０〜３００ｐｐｍ、１０〜２５０ｐｐｍ、１０〜２００ｐｐｍ、１０〜１５０ｐｐｍ、１０〜１００ｐｐｍが挙げられる。
【０１２８】
１つの実施形態において、重合の間に添加される本発明のキレート性リン種の量としては、最終的なポリエステル中のリン原子の形で測定された場合に、ポリエステル組成物の合計重量を基準として、下記の範囲から選択される：１〜５０００ｐｐｍ、１〜１０００ｐｐｍ、１〜９００ｐｐｍ、１〜８００ｐｐｍ、１〜７００ｐｐｍ、１〜６００ｐｐｍ、１〜５００ｐｐｍ、１〜４００ｐｐｍ、１〜３５０ｐｐｍ、１〜３００ｐｐｍ、１〜２５０ｐｐｍ、１〜２００ｐｐｍ、１〜１５０ｐｐｍ、１〜１００ｐｐｍ、１〜６０ｐｐｍ、２〜５０００ｐｐｍ、２〜１０００ｐｐｍ、２〜９００ｐｐｍ、２〜８００ｐｐｍ、２〜７００ｐｐｍ、２〜６００ｐｐｍ、２〜５００ｐｐｍ、２〜４００ｐｐｍ、２〜３５０ｐｐｍ、２〜３００ｐｐｍ、２〜２５０ｐｐｍ、２〜２００ｐｐｍ、２〜１５０ｐｐｍ、２〜１００ｐｐｍ、２〜６０ｐｐｍ、２〜２０ｐｐｍ、３〜５０００ｐｐｍ、３〜１０００ｐｐｍ、３〜９００ｐｐｍ、３〜８００ｐｐｍ、３〜７００ｐｐｍ、３〜６００ｐｐｍ、３〜５００ｐｐｍ、３〜４００ｐｐｍ、３〜３５０ｐｐｍ、３〜３００ｐｐｍ、３〜２５０ｐｐｍ、３〜２００ｐｐｍ、３〜１５０ｐｐｍ、３〜１００ｐｐｍ、３〜６０ｐｐｍ、３〜２０ｐｐｍ、４〜５０００ｐｐｍ、４〜１０００ｐｐｍ、４〜９００ｐｐｍ、４〜８００ｐｐｍ、４〜７００ｐｐｍ、４〜６００ｐｐｍ、４〜５００ｐｐｍ、４〜４００ｐｐｍ、４〜３５０ｐｐｍ、４〜３００ｐｐｍ、４〜２５０ｐｐｍ、４〜２００ｐｐｍ、４〜１５０ｐｐｍ、４〜１００ｐｐｍ、４〜６０ｐｐｍ、４〜２０ｐｐｍ、５〜５０００ｐｐｍ、５〜１０００ｐｐｍ、５〜９００ｐｐｍ、５〜８００ｐｐｍ、５〜７００ｐｐｍ、５〜６００ｐｐｍ、５〜５００ｐｐｍ、５〜４００ｐｐｍ、５〜３５０ｐｐｍ、５〜３００ｐｐｍ、５〜２５０ｐｐｍ、５〜２００ｐｐｍ、５〜１５０ｐｐｍ、５〜１００ｐｐｍ、５〜６０ｐｐｍ、５〜２０ｐｐｍ、６〜５０００ｐｐｍ、６〜１０００ｐｐｍ、６〜９００ｐｐｍ、６〜８００ｐｐｍ、６〜７００ｐｐｍ、６〜６００ｐｐｍ、６〜５００ｐｐｍ、６〜４００ｐｐｍ、６〜３５０ｐｐｍ、６〜３００ｐｐｍ、６〜２５０ｐｐｍ、６〜２００ｐｐｍ、６〜１５０ｐｐｍ、６〜１００ｐｐｍ、６〜６０ｐｐｍ、６〜２０ｐｐｍ、７〜５０００ｐｐｍ、７〜１０００ｐｐｍ、７〜９００ｐｐｍ、７〜８００ｐｐｍ、７〜７００ｐｐｍ、７〜６００ｐｐｍ、７〜５００ｐｐｍ、７〜４００ｐｐｍ、７〜３５０ｐｐｍ、７〜３００ｐｐｍ、７〜２５０ｐｐｍ、７〜２００ｐｐｍ、７〜１５０ｐｐｍ、７〜１００ｐｐｍ、７〜６０ｐｐｍ、７〜２０ｐｐｍ、８〜５０００ｐｐｍ、８〜１０００ｐｐｍ、８〜９００ｐｐｍ、８〜８００ｐｐｍ、８〜７００ｐｐｍ、８〜６００ｐｐｍ、８〜５００ｐｐｍ、８〜４００ｐｐｍ、８〜３５０ｐｐｍ、８〜３００ｐｐｍ、８〜２５０ｐｐｍ、８〜２００ｐｐｍ、８〜１５０ｐｐｍ、８〜１００ｐｐｍ、８〜６０ｐｐｍ、８〜２０ｐｐｍ、９〜５０００ｐｐｍ、９〜１０００ｐｐｍ、９〜９００ｐｐｍ、９〜８００ｐｐｍ、９〜７００ｐｐｍ、９〜６００ｐｐｍ、９〜５００ｐｐｍ、９〜４００ｐｐｍ、９〜３５０ｐｐｍ、９〜３００ｐｐｍ、９〜２５０ｐｐｍ、９〜２００ｐｐｍ、９〜１５０ｐｐｍ、９〜１００ｐｐｍ、９〜６０ｐｐｍ、９〜２０ｐｐｍ、１０〜５０００ｐｐｍ、１０〜１０００ｐｐｍ、１０〜９００ｐｐｍ、１０〜８００ｐｐｍ、１０〜７００ｐｐｍ、１０〜６００ｐｐｍ、１０〜５００ｐｐｍ、１０〜４００ｐｐｍ、１０〜３５０ｐｐｍ、１０〜３００ｐｐｍ、１０〜２５０ｐｐｍ、１０〜２００ｐｐｍ、１０〜１５０ｐｐｍ、１０〜１００ｐｐｍ、１０〜６０ｐｐｍ、１０〜２０ｐｐｍ、５０〜５０００ｐｐｍ、５０〜１０００ｐｐｍ、５０〜９００ｐｐｍ、５０〜８００ｐｐｍ、５０〜７００ｐｐｍ、５０〜６００ｐｐｍ、５０〜５００ｐｐｍ、５０〜４００ｐｐｍ、５０〜３５０ｐｐｍ、５０〜３００ｐｐｍ、５０〜２５０ｐｐｍ、５０〜２００ｐｐｍ、５０〜１５０ｐｐｍ、５０〜１００ｐｐｍ、５０〜８０ｐｐｍ、１００〜５０００ｐｐｍ、１００〜１０００ｐｐｍ、１００〜９００ｐｐｍ、１００〜８００ｐｐｍ、１００〜７００ｐｐｍ、１００〜６００ｐｐｍ、１００〜５００ｐｐｍ、１００〜４００ｐｐｍ、１００〜３５０ｐｐｍ、１００〜３００ｐｐｍ、１００〜２５０ｐｐｍ、１００〜２００ｐｐｍ、１００〜１５０ｐｐｍ、１５０〜５０００ｐｐｍ、１５０〜１０００ｐｐｍ、１５０〜９００ｐｐｍ、１５０〜８００ｐｐｍ、１５０〜７００ｐｐｍ、１５０〜６００ｐｐｍ、１５０〜５００ｐｐｍ、１５０〜４００ｐｐｍ、１５０〜３５０ｐｐｍ、１５０〜３００ｐｐｍ、１５０〜２５０ｐｐｍ、１５０〜２００ｐｐｍ、２００〜５０００ｐｐｍ、２００〜１０００ｐｐｍ、２００〜９００ｐｐｍ、２００〜８００ｐｐｍ、２００〜７００ｐｐｍ、２００〜６００ｐｐｍ、２００〜５００ｐｐｍ、２００〜４００ｐｐｍ、２００〜３５０ｐｐｍ、２００〜３００ｐｐｍ、２００〜２５０ｐｐｍ、２５０〜５０００ｐｐｍ、２５０〜１０００ｐｐｍ、２５０〜９００ｐｐｍ、２５０〜８００ｐｐｍ、２５０〜７００ｐｐｍ、２５０〜６００ｐｐｍ、２５０〜５００ｐｐｍ、２５０〜４００ｐｐｍ、２５０〜３５０ｐｐｍ、２５０〜３００ｐｐｍ、５００〜５０００ｐｐｍ、３００〜１０００ｐｐｍ、３００〜９００ｐｐｍ、３００〜８００ｐｐｍ、３００〜７００ｐｐｍ、３００〜６００ｐｐｍ、３００〜５００ｐｐｍ、３００〜４００ｐｐｍ、３００〜３５０ｐｐｍ、３５０〜５０００ｐｐｍ、３５０〜１０００ｐｐｍ、３５０〜９００ｐｐｍ、３５０〜８００ｐｐｍ、３５０〜７００ｐｐｍ、３５０〜６００ｐｐｍ、３５０〜５００ｐｐｍ、３５０〜４００ｐｐｍ。
【０１２９】
本発明は、他のいずれかのポリマーとブレンドされた、本発明に有用なポリエステルを任意の量で含むことができるポリマーブレンドにさらに関する。１つの実施形態において、ブレンドは、
（ａ）０〜９５重量％の少なくとも１種の上記ポリエステル（ポリマーＡ）、及び、
（ｂ）５〜１００重量％の少なくとも１種のポリマー成分（ポリマーＢ）
を含む。
【０１３０】
１つの実施形態において、ブレンドは、
（ａ）０．０１〜９５重量％の少なくとも１種の上記ポリエステル（ポリマーＡ）、及び、
（ｂ）０．０１〜９５重量％の少なくとも１種のポリマー成分（ポリマーＢ）
を含む。
【０１３１】
１つの実施形態において、ブレンドは、
（ａ）５〜９５重量％の少なくとも１種の上記ポリエステル（ポリマーＡ）、及び、
（ｂ）５〜９５重量％の少なくとも１種のポリマー成分（ポリマーＢ）
を含む。
【０１３２】
ポリマーブレンドは、ポリマーＡ及びポリマーＢ以外の成分を含むことができる。さらに、ポリマーＢがポリカーボネートであるときに、ポリマーＡ及びＢの合計重量％は、ポリマーＡ及びＢの１００重量％である。もしポリマーＡ及びＢ（ポリマーＢはポリカーボネート）以外の他の成分がポリマーブレンドに添加されるならば、すべての成分の合計重量は、総ポリマーブレンドの１００重量％に等しいであろう。１つの実施形態において、もし製品がポリマーブレンドを含むならば、ある製品は、ポリマーブレンドを含む部分及びポリマーブレンドを含まない部分を有することができるものと考えられる。別の実施形態において、製品はポリマーブレンドのみから製造されうることも考えられる。
【０１３３】
ある実施形態において、本発明のポリマーブレンドは、５〜９０重量％のポリマーＡ及び１０〜９５重量％のポリマーＢ、５〜８５重量％のポリマーＡ及び１５〜９０重量％のポリマーＢ、１０〜８０重量％のポリマーＡ及び２０〜９５重量％のポリマーＢ、５〜７５重量％のポリマーＡ及び２５〜９５重量％のポリマーＢ、５〜７０重量％のポリマーＡ及び３０〜９５重量％のポリマーＢ、５〜６５重量％のポリマーＡ及び３５〜９５重量％のポリマーＢ、５〜６０重量％のポリマーＡ及び４０〜９５重量％のポリマーＢ、５〜５５重量％のポリマーＡ及び４５〜９５重量％のポリマーＢ、並びに、５〜５０重量％のポリマーＡ及び５０〜９５重量％のポリマーＢを含むことができる。
【０１３４】
ある実施形態において、本発明のポリマーブレンドとしては、これらに限定されるわけではないが、下記の範囲の組み合わせの少なくとも１つを挙げることができる：１０〜９０重量％のポリマーＡ及び１０〜９０重量％のポリマーＢ、１０〜８５重量％のポリマーＡ及び１５〜９０重量％のポリマーＢ、１０〜８０重量％のポリマーＡ及び２０〜９０重量％のポリマーＢ、１０〜７５重量％のポリマーＡ及び２５〜９０重量％のポリマーＢ、１０〜７０重量％のポリマーＡ及び３０〜９０重量％のポリマーＢ、１０〜６５重量％のポリマーＡ及び３５〜９０重量％のポリマーＢ、１０〜６０重量％のポリマーＡ及び４０〜９０重量％のポリマーＢ、１０〜５５重量％のポリマーＡ及び４５〜９０重量％のポリマーＢ、並びに、１０〜５０重量％のポリマーＡ及び５０〜９０重量％のポリマーＢ。
【０１３５】
ある実施形態において、本発明のポリマーブレンドとしては、これらに限定されるわけではないが、下記の範囲の組み合わせの少なくとも１つを挙げることができる：１５〜９０重量％のポリマーＡ及び１０〜８５重量％のポリマーＢ、１５〜８５重量％のポリマーＡ及び１５〜８５重量％のポリマーＢ、１５〜８０重量％のポリマーＡ及び２０〜８５重量％のポリマーＢ、１５〜７５重量％のポリマーＡ及び２５〜８５重量％のポリマーＢ、１５〜７０重量％のポリマーＡ及び３０〜８５重量％のポリマーＢ、１５〜６５重量％のポリマーＡ及び３５〜８５重量％のポリマーＢ、１５〜６０重量％のポリマーＡ及び４０〜８５重量％のポリマーＢ、１５〜５５重量％のポリマーＡ及び４５〜８５重量％のポリマーＢ、並びに、１５〜５０重量％のポリマーＡ及び５０〜８５重量％のポリマーＢ。
【０１３６】
ある実施形態において、本発明のポリマーブレンドとしては、これらに限定されるわけではないが、下記の範囲の組み合わせの少なくとも１つを挙げることができる：２０〜９０重量％のポリマーＡ及び１０〜８０重量％のポリマーＢ、２０〜８５重量％のポリマーＡ及び１５〜８０重量％のポリマーＢ、２０〜８０重量％のポリマーＡ及び２０〜８０重量％のポリマーＢ、２０〜７５重量％のポリマーＡ及び２５〜８０重量％のポリマーＢ、２０〜７０重量％のポリマーＡ及び３０〜８０重量％のポリマーＢ、２０〜６５重量％のポリマーＡ及び３５〜８０重量％のポリマーＢ、２０〜６０重量％のポリマーＡ及び４０〜８０重量％のポリマーＢ、２０〜５５重量％のポリマーＡ及び４５〜８０重量％のポリマーＢ、並びに、２０〜５０重量％のポリマーＡ及び５０〜８０重量％のポリマーＢ。
【０１３７】
ある実施形態において、本発明のポリマーブレンドとしては、これらに限定されるわけではないが、下記の範囲の組み合わせの少なくとも１つを挙げることができる：２５〜９０重量％のポリマーＡ及び１０〜７５重量％のポリマーＢ、２５〜８５重量％のポリマーＡ及び１５〜７５重量％のポリマーＢ、２５〜８０重量％のポリマーＡ及び２０〜７５重量％のポリマーＢ、２５〜７５重量％のポリマーＡ及び２５〜７５重量％のポリマーＢ、２５〜７０重量％のポリマーＡ及び３０〜７５重量％のポリマーＢ、２５〜６５重量％のポリマーＡ及び３５〜７５重量％のポリマーＢ、２５〜６０重量％のポリマーＡ及び４０〜７５重量％のポリマーＢ、２５〜５５重量％のポリマーＡ及び４５〜７４重量％のポリマーＢ、並びに、２５〜５０重量％のポリマーＡ及び５０〜７５重量％のポリマーＢ。
【０１３８】
ある実施形態において、本発明のポリマーブレンドとしては、これらに限定されるわけではないが、下記の範囲の組み合わせの少なくとも１つを挙げることができる：３０〜９０重量％のポリマーＡ及び１０〜７０重量％のポリマーＢ、３０〜８５重量％のポリマーＡ及び１５〜７０重量％のポリマーＢ、３０〜８０重量％のポリマーＡ及び２０〜７０重量％のポリマーＢ、３０〜７５重量％のポリマーＡ及び２５〜７０重量％のポリマーＢ、３０〜７０重量％のポリマーＡ及び３０〜７０重量％のポリマーＢ、３０〜６５重量％のポリマーＡ及び３５〜７０重量％のポリマーＢ、３０〜６０重量％のポリマーＡ及び４０〜７０重量％のポリマーＢ、３０〜５５重量％のポリマーＡ及び４５〜７０重量％のポリマーＢ、並びに、３０〜５０重量％のポリマーＡ及び５０〜７０重量％のポリマーＢ。
【０１３９】
ある実施形態において、本発明のポリマーブレンドとしては、これらに限定されるわけではないが、下記の範囲の組み合わせの少なくとも１つを挙げることができる：３５〜９０重量％のポリマーＡ及び１０〜６５重量％のポリマーＢ、３５〜８５重量％のポリマーＡ及び１５〜６５重量％のポリマーＢ、３５〜８０重量％のポリマーＡ及び２０〜６５重量％のポリマーＢ、３５〜７５重量％のポリマーＡ及び２５〜６５重量％のポリマーＢ、３５〜７０重量％のポリマーＡ及び３０〜６５重量％のポリマーＢ、３５〜６５重量％のポリマーＡ及び３５〜６５重量％のポリマーＢ、３５〜６０重量％のポリマーＡ及び４０〜６５重量％のポリマーＢ、３５〜５５重量％のポリマーＡ及び４５〜６５重量％のポリマーＢ、並びに、３５〜５０重量％のポリマーＡ及び５０〜６５重量％のポリマーＢ。
【０１４０】
ある実施形態において、本発明のポリマーブレンドとしては、これらに限定されるわけではないが、下記の範囲の組み合わせの少なくとも１つを挙げることができる：４０〜９０重量％のポリマーＡ及び１０〜６０重量％のポリマーＢ、４０〜８５重量％のポリマーＡ及び１５〜６０重量％のポリマーＢ、４０〜８０重量％のポリマーＡ及び２０〜６０重量％のポリマーＢ、４０〜７５重量％のポリマーＡ及び２５〜６０重量％のポリマーＢ、４０〜７０重量％のポリマーＡ及び３０〜６０重量％のポリマーＢ、４０〜６５重量％のポリマーＡ及び３５〜６０重量％のポリマーＢ、４０〜６０重量％のポリマーＡ及び４０〜６０重量％のポリマーＢ、４０〜５５重量％のポリマーＡ及び４５〜６０重量％のポリマーＢ、並びに、４０〜５０重量％のポリマーＡ及び５０〜６０重量％のポリマーＢ。
【０１４１】
ある実施形態において、本発明のポリマーブレンドとしては、これらに限定されるわけではないが、下記の範囲の組み合わせの少なくとも１つを挙げることができる：４５〜９０重量％のポリマーＡ及び１０〜５５重量％のポリマーＢ、４５〜８５重量％のポリマーＡ及び１５〜５５重量％のポリマーＢ、４５〜８０重量％のポリマーＡ及び２０〜５５重量％のポリマーＢ、４５〜７５重量％のポリマーＡ及び２５〜５５重量％のポリマーＢ、４５〜７０重量％のポリマーＡ及び３０〜５５重量％のポリマーＢ、４５〜６５重量％のポリマーＡ及び３５〜５５重量％のポリマーＢ、４５〜６０重量％のポリマーＡ及び４０〜５５重量％のポリマーＢ、並びに、４５〜５５重量％のポリマーＡ及び４５〜５５重量％のポリマーＢ。
【０１４２】
ある実施形態において、本発明のポリマーブレンドとしては、これらに限定されるわけではないが、下記の範囲の組み合わせの少なくとも１つを挙げることができる：５０〜９０重量％のポリマーＡ及び１０〜５０重量％のポリマーＢ、５０〜８５重量％のポリマーＡ及び１５〜５０重量％のポリマーＢ、５０〜８０重量％のポリマーＡ及び２０〜５０重量％のポリマーＢ、５０〜７５重量％のポリマーＡ及び２５〜５０重量％のポリマーＢ、５０〜７０重量％のポリマーＡ及び３０〜５０重量％のポリマーＢ、５０〜６５重量％のポリマーＡ及び３５〜５０重量％のポリマーＢ、並びに、５０〜６０重量％のポリマーＡ及び４０〜５０重量％のポリマーＢ。
【０１４３】
ある実施形態において、本発明のポリマーブレンドとしては、これらに限定されるわけではないが、下記の範囲の組み合わせの少なくとも１つを挙げることができる：５０重量％超〜９９重量％のポリマーＡ及び１重量％〜５０重量％未満のポリマーＢ、５０重量％超〜９５重量％のポリマーＡ及び５重量％〜５０重量％未満のポリマーＢ、５０重量％超〜９０重量％のポリマーＡ及び１０重量％〜５０重量％未満のポリマーＢ、５０重量％超〜８５重量％のポリマーＡ及び１５重量％〜５０重量％未満のポリマーＢ、５０重量％超〜８０重量％のポリマーＡ及び２０重量％〜５０重量％未満のポリマーＢ、５０重量％超〜７５重量％のポリマーＡ及び２５重量％〜５０重量％未満のポリマーＢ、５０重量％超〜７０重量％のポリマーＡ及び３０重量％〜５０重量％未満のポリマーＢ、５０重量％超〜６５重量％のポリマーＡ及び３５重量％〜５０重量％未満のポリマーＢ、５０重量％超〜６０重量％のポリマーＡ及び４０重量％〜５０重量％未満のポリマーＢ。
【０１４４】
ある実施形態において、本発明のポリマーブレンドとしては、これらに限定されるわけではないが、下記の範囲の組み合わせの少なくとも１つを挙げることができる：５１重量％超〜９９重量％のポリマーＡ及び１重量％〜４９重量％未満のポリマーＢ、５１重量％超〜９５重量％のポリマーＡ及び５重量％〜４９重量％未満のポリマーＢ、５１重量％超〜９０重量％のポリマーＡ及び１０重量％〜４９重量％未満のポリマーＢ、５１重量％超〜８５重量％のポリマーＡ及び１５重量％〜４９重量％未満のポリマーＢ、５１重量％超〜８０重量％のポリマーＡ及び２０重量％〜４９重量％未満のポリマーＢ、５１重量％超〜７５重量％のポリマーＡ及び２５重量％〜４９重量％未満のポリマーＢ、５１重量％超〜７０重量％のポリマーＡ及び３０重量％〜４９重量％未満のポリマーＢ、５１重量％超〜６５重量％のポリマーＡ及び３５重量％〜４９重量％未満のポリマーＢ、５１重量％超〜６０重量％のポリマーＡ及び４０重量％〜４９重量％未満のポリマーＢ。
【０１４５】
ある実施形態において、本発明のポリマーブレンドとしては、これらに限定されるわけではないが、下記の範囲の組み合わせの少なくとも１つを挙げることができる：５５〜９９重量％のポリマーＡ及び１〜４５重量％のポリマーＢ、５５〜９５重量％のポリマーＡ及び５〜４５重量％のポリマーＢ、５５〜９０重量％のポリマーＡ及び１０〜４５重量％のポリマーＢ、５５〜８５重量％のポリマーＡ及び１５〜４５重量％のポリマーＢ、５５〜８０重量％のポリマーＡ及び２０〜４５重量％のポリマーＢ、５５〜７５重量％のポリマーＡ及び２５〜４５重量％のポリマーＢ、５５〜７０重量％のポリマーＡ及び３０〜４５重量％のポリマーＢ、５５〜６５重量％のポリマーＡ及び３５〜４５重量％のポリマーＢ、並びに、５５〜６０重量％のポリマーＡ及び４０〜４５重量％のポリマーＢ。
【０１４６】
ある実施形態において、本発明のポリマーブレンドとしては、これらに限定されるわけではないが、下記の範囲の組み合わせの少なくとも１つを挙げることができる：６０〜９９重量％のポリマーＡ及び１〜４０重量％のポリマーＢ、６０〜９５重量％のポリマーＡ及び５〜４０重量％のポリマーＢ、６０〜９０重量％のポリマーＡ及び１０〜４０重量％のポリマーＢ、６０〜８５重量％のポリマーＡ及び１５〜４０重量％のポリマーＢ、６０〜８０重量％のポリマーＡ及び２０〜４０重量％のポリマーＢ、６０〜７５重量％のポリマーＡ及び２５〜４０重量％のポリマーＢ、並びに、６０〜７０重量％のポリマーＡ及び３０〜４０重量％のポリマーＢ。
【０１４７】
ある実施形態において、本発明のポリマーブレンドとしては、これらに限定されるわけではないが、下記の範囲の組み合わせの少なくとも１つを挙げることができる：６５〜９９重量％のポリマーＡ及び１〜３５重量％のポリマーＢ、６５〜９５重量％のポリマーＡ及び５〜３５重量％のポリマーＢ、６５〜９０重量％のポリマーＡ及び１０〜３５重量％のポリマーＢ、６５〜８５重量％のポリマーＡ及び１５〜３５重量％のポリマーＢ、６５〜８０重量％のポリマーＡ及び２０〜３５重量％のポリマーＢ、６５〜７５重量％のポリマーＡ及び２５〜３５重量％のポリマーＢ、並びに、６５〜７０重量％のポリマーＡ及び３０〜３５重量％のポリマーＢ。
【０１４８】
ある実施形態において、本発明のポリマーブレンドとしては、これらに限定されるわけではないが、下記の範囲の組み合わせの少なくとも１つを挙げることができる：７０〜９９重量％のポリマーＡ及び１〜３０重量％のポリマーＢ、７０〜９５重量％のポリマーＡ及び５〜３０重量％のポリマーＢ、７０〜９０重量％のポリマーＡ及び１０〜３０重量％のポリマーＢ、７０〜８５重量％のポリマーＡ及び１５〜３０重量％のポリマーＢ、７０〜８０重量％のポリマーＡ及び２０〜３０重量％のポリマーＢ、７０〜７５重量％のポリマーＡ及び２５〜３０重量％のポリマーＢ。
【０１４９】
ある実施形態において、本発明のポリマーブレンドとしては、これらに限定されるわけではないが、下記の範囲の組み合わせの少なくとも１つを挙げることができる：７５〜９９重量％のポリマーＡ及び１〜２５重量％のポリマーＢ、７５〜９５重量％のポリマーＡ及び５〜２５重量％のポリマーＢ、７５〜９０重量％のポリマーＡ及び１０〜２５重量％のポリマーＢ、並びに、７５〜８５重量％のポリマーＡ及び１５〜２５重量％のポリマーＢ。
【０１５０】
ある実施形態において、本発明のポリマーブレンドとしては、これらに限定されるわけではないが、下記の範囲の組み合わせの少なくとも１つを挙げることができる：８０〜９９重量％のポリマーＡ及び１〜２０重量％のポリマーＢ、８０〜９５重量％のポリマーＡ及び５〜２０重量％のポリマーＢ、８０〜９０重量％のポリマーＡ及び１０〜２０重量％のポリマーＢ。
【０１５１】
ポリマーＡ及びポリマーＢに関して記載されたいずれの範囲でも、ポリマーＢは任意のポリマーであってよいと考えられる。ポリマーＡ及びポリマーＢに関して記載されたいずれの範囲でも、ポリマーＢは任意のタイプのポリカーボネートであってよいと考えられる。ポリマーＡ及びポリマーＢに関して記載されたいずれの範囲でも、ポリマーＢはビスフェノールＡポリカーボネート又はコポリエステルカーボネート又は米国特許第６，０４３，３２２号に記載されたポリカーボネートであってよいと考えられ、当該特許の全体が参照により本明細書中に組み込まれる。
【０１５２】
ポリマーＢのポリマー成分の好適な例としては、これらに限定されるわけではないが、ナイロン、本明細書に記載されたポリエステルとは異なるポリエステル、ポリアミド（例えば、ＤｕＰｏｎｔ社製のＺＹＴＥＬ（登録商標））、ポリスチレン、ポリスチレンコポリマー、スチレン−アクリロニトリルコポリマー、アクリロニトリルブタジエンスチレンコポリマー、ポリ（メチルメタクリレート）、アクリルコポリマー、ポリ（エーテル−イミド）（例えば、Ｇｅｎｅｒａｌ  Ｅｌｅｃｔｒｉｃ社製のポリ（エーテル−イミド）であるＵＬＴＥＭ（登録商標））、ポリフェニレンオキシド（例えば、ポリ（２，６−ジメチルフェニレンオキシド）又はポリ（フェニレンオキシド）／ポリスチレンブレンド、例えば、Ｇｅｎｅｒａｌ  Ｅｌｅｃｔｒｉｃ社製のポリ（２，６−ジメチルフェニレンオキシド）及びポリスチレン樹脂のブレンドであるＮＯＲＹＬ１０００（登録商標））、ポリフェニレンスルフィド、ポリフェニレンスルフィド／スルホン、ポリ（エステル−カーボネート）、ポリカーボネート（例えば、Ｇｅｎｅｒａｌ  Ｅｌｅｃｔｒｉｃ社製のポリカーボネートであるＬＥＸＡＮ（登録商標））、ビスフェノールポリカーボネート、ポリスルホン、ポリスルホンエーテル、及び芳香族ジヒドロキシ化合物のポリ（エーテル−ケトン）、又は、上記ポリマーのうちの任意のものの混合物が挙げられる。
【０１５３】
本発明のブレンドは、当該技術分野で知られた慣用の処理技術、例えば、溶融ブレンディング又は溶液ブレンディングにより調製されうる。１つの実施形態において、ポリカーボネートは、ポリエステル組成物中に存在しない。ポリカーボネートが本発明のポリエステル組成物においてブレンドで使用されるならば、ブレンドは視覚的に透明であることができる。しかしながら、本発明に有用なポリエステル組成物としては、ポリカーボネートを含むものとともに、ポリカーボネートを含まないものも考えられる。
【０１５４】
本発明に有用なポリカーボネートは、既知の手順、例えば、ジヒドロキシ芳香族化合物を、ホスゲン、ハロホルメート又はカーボネートエステルなどのカーボネート前駆体、分子量調節剤、酸受容体及び触媒と反応させることにより調製されうる。
【０１５５】
本発明に有用なポリカーボネートは、当該技術分野で知られている任意のポリカーボネートであってよく、これに限定されるわけではないが、ビスフェノールＡポリカーボネートが挙げられる。他の有用なポリカーボネート、例えば、米国特許第６，０４３，３２２号に記載されているものを使用することができる。ポリカーボネートを調製するための方法は、当該技術分野で知られており、例えば、米国特許第４，４５２，９３３号に記載されている。ポリカーボネートの製造に関する当該特許の開示は参照により本明細書中に組み込まれる。
【０１５６】
本発明のポリエステル組成物に有用なポリカーボネートは、また、米国特許第３，１６９，１２１号、同第３，２０７，８１４号、同第４，１９４，０３８号、同第４，１５６，０６９号、同第４，４３０，４８４号、同第４，４６５，８２０号及び同第４，９８１，８９８号に記載されているコポリエステルカーボネートであってもよく、コポリエステルカーボネートに関する各米国特許の開示は参照により本明細書中に組み込まれる。
【０１５７】
本発明に有用なコポリエステルカーボネートは、市販品として入手することができる、及び／又は、当該技術分野で既知の方法により調製することができる。例えば、コポリエステルカーボネートは、典型的には、少なくとも１種のジヒドロキシ芳香族化合物と、ホスゲン及び少なくとも１種のジカルボン酸塩化物（特に、塩化イソフタロイル、塩化テレフタロイル又はそれらの両方）の混合物との反応により得ることができる。
【０１５８】
本発明の上記実施形態の成分（Ａ）を含むポリカーボネートは、既知の方法に従って、ジヒドロキシ芳香族化合物を、ホスゲン、ハロホルメート又は炭酸エステルなどのカーボネート前駆体、分子量調節剤、酸受容体及び触媒と反応させることにより調製することができる。ポリカーボネートを調製するための方法は、当該技術分野で既知であり、例えば、米国特許第４，４５２，９３３号に記載されている。当該特許は、参照により本明細書中に組み込まれる。
【０１５９】
好適なカーボネート前駆体の例としては、臭化カルボニル、塩化カルボニル及びそれらの混合物、ジフェニルカーボネート、ジ（ハロフェニル）カーボネート（例えば、ジ（トリクロロフェニル）カーボネート、ジ（トリブロモフェニル）カーボネートなど）、ジ（アルキルフェニル）カーボネート（例えば、ジ（トリル）カーボネート、ジ（ナフチル）カーボネート、ジ（クロロナフチル）カーボネート又はそれらの混合物）、及び、二価フェノールのビスハロホルメートが挙げられる。
【０１６０】
好適な分子量調節剤の例としては、フェノール、シクロヘキサノール、メタノール、アルキル化フェノール（例えば、オクチルフェノール、パラ-tert-ブチルフェノールなど）が挙げられる。好ましい分子量調節剤は、フェノール又はアルキル化フェノールである。
【０１６１】
酸受容体は、有機又は無機酸受容体のいずれかであることができる。好適な有機酸受容体は第三級アミンであり、その具体例としては、ピリジン、トリエチルアミン、ジメチルアニリン、トリブチルアミン等の物質が挙げられる。無機酸受容体としては、アルカリ金属もしくはアルカリ土類金属の水酸化物、炭酸塩、重炭酸塩又はリン酸塩のいずれかを挙げることができる。
【０１６２】
使用されうる触媒は、通常、モノマーとホスゲンとの重合を補助するものである。好適な触媒としては、第三級アミン、例えば、トリエチルアミン、トリプロピルアミン、Ν，Ｎ−ジメチルアニリン、第四級アンモニウム化合物（例えば、テトラエチルアンモニウムブロミド、セチルトリエチルアンモニウムブロミド、テトラ−ｎ−ヘプチルアンモニウムヨージド、テトラ−ｎ−プロピルアンモニウムブロミド、テトラメチルアンモニウムクロリド、テトラメチルアンモニウムヒドロキシド、テトラ−ｎ−ブチルアンモニウムヨージド、ベンジルトリメチルアンモニウムクロリド）、及び、第四級ホスホニウム化合物（例えば、ｎ−ブチルトリフェニルホスホニウムブロミド及びメチルトリフェニルホスホニウムブロミド）が挙げられる。
【０１６３】
成分（Ａ）のポリカーボネートは、また、例えば、米国特許第３，１６９，１２１号、同第３，２０７，８１４号、同第４，１９４，０３８号、同第４，１５６，０６９号、同第４，４３０，４８４号、同第４，４６５，８２０号及び同第４，９８１，８９８号に記載されているようなコポリエステルカーボネートであってもよく、それらの米国特許は全て参照により本明細書に組み込まれる。
【０１６４】
本発明に有用なコポリエステルカーボネートは市販されている。コポリエステルカーボネートは、典型的には、少なくとも１種のジヒドロキシ芳香族化合物と、ホスゲン及び少なくとも１種のジカルボン酸塩化物（特に、塩化イソフタロイル、塩化テレフタロイル又はそれらの両方）の混合物との反応により得られる。
【０１６５】
本発明に有用な他のポリカーボネートは、米国特許第６，０４３，３２２号に記載されており、当該特許は参照により本明細書中に組み込まれる。
【０１６６】
本発明のポリエステルのポリカーボネートに対する比は、本発明の実施者が個々に決定することができる。本発明のポリエステルのポリカーボネートに対する重量比は、通常、約９９：１〜約１：９９、好ましくは、約７５：２５〜約２５：７５、そして最も好ましくは、約７５：２５〜約５０：５０である。
【０１６７】
さらに、本発明に有用なポリエステル組成物及びポリマーブレンド組成物は、組成物全体の合計重量を基準として、０．０１〜２５重量％などの任意の量で添加剤を含むこともできる。一般的な添加剤としては、着色剤、染料、離型剤、難燃剤、可塑剤、核生成剤、安定剤（これらに限定されるわけではないが、ＵＶ安定剤、熱安定剤及び／又はその反応生成物）、充填剤及び耐衝撃性改良剤が挙げられる。当該技術分野でよく知られており、本発明に有用な典型的な市販の耐衝撃性改良剤の例としては、これらに限定されるわけではないが、エチレン／プロピレンターポリマー、官能化ポリオレフィン（例えば、アクリル酸メチル及び／又はメタクリル酸グリシジルを含有するもの）、スチレン系ブロックコポリマー耐衝撃性改良剤、及び、各種アクリルコア／シェル型の耐衝撃性改良剤が挙げられる。このような添加剤の残基もまた、ポリエステル組成物の一部として考えられる。
【０１６８】
補強材料は、本発明の組成物において有用でありうる。補強材料としては、これらに限定されるわけではないが、炭素フィラメント、ケイ酸塩、マイカ、クレー、タルク、二酸化チタン、珪灰石、ガラスフレーク、ガラスビーズ及び繊維、ポリマー繊維、並びに、それらの組み合わせが挙げられる。１つの実施形態において、補強材料には、ガラス、例えば、ガラス繊維フィラメント、ガラスとタルクとの混合物、ガラスとマイカとの混合物、ガラス繊維とポリマー繊維との混合物が含まれる。
【０１６９】
本発明に有用なポリエステルを製造するための本発明の方法における使用に適する触媒としては、少なくとも１種のチタン化合物が挙げられる。本発明のポリエステル組成物は、また、本発明の方法に有用な少なくとも１種のチタン化合物を含むことができる。他の触媒を、少なくとも１種のチタン化合物と組み合わせて、本発明で使用することも可能であろう。他の触媒としては、これらに限定されるわけではないが、スズ、ガリウム、亜鉛、アンチモン、コバルト、マンガン、マグネシウム、ゲルマニウム、リチウム、アルミニウム化合物、及び、水酸化リチウム又は水酸化ナトリウムを含むアルミニウム化合物をベースとするものを挙げることができる。１つの実施形態において、触媒は、少なくとも１種のスズ化合物及び少なくとも１種のチタン化合物の組み合わせであることができる。
【０１７０】
触媒量は、触媒金属に基づき、最終ポリマーの重量を基準として１０ｐｐｍ〜２０，０００ｐｐｍ、又は、１０〜１０，０００ｐｐｍ、又は、１０〜５０００ｐｐｍ、又は、１０〜１０００ｐｐｍ、又は、１０〜５００ｐｐｍ、又は、１０〜３００ｐｐｍ、又は、１０〜２５０ｐｐｍの範囲であることができる。プロセスは、バッチ又は連続プロセスのいずれかで行うことができる。１つの実施形態において、触媒は、チタン化合物である。１つの実施形態において、触媒は、チタン化合物単独である。１つの実施形態において、チタン化合物は、エステル化反応又は重縮合反応のいずれか又は両方の反応に使用することができる。別の実施形態において、触媒は、エステル化反応に有用なポリエステルに有用なチタン化合物単独である。
【０１７１】
本発明のポリエステル及び／又はポリエステル組成物、及び／又はポリエステルを製造するプロセスに、チタンが添加される場合には、チタン化合物の形態でポリエステルの製造プロセスに添加される。本発明のポリエステル及び／又は本発明のポリエステル組成物及び／又は本発明のプロセスに添加されるチタン化合物の量は、最終ポリエステル中に存在するチタン原子の形で、例えばｐｐｍで測定された重量を基準として、測定することができる。
【０１７２】
ポリエステルは、一般に、約２２５℃〜３１０℃の温度まで縮合の過程の間に徐々に上昇させた高温にて、不活性雰囲気中、本明細書に記載のチタン触媒の存在下、ジカルボン酸又はジカルボン酸エステルをグリコールと縮合させ、縮合の後期の間に低圧力にて縮合させることで調製することができる。
【０１７３】
本発明は、さらに、本発明のポリエステル組成物を含むフィルム及び／又はシートに関する。ポリエステルをフィルム及び／又はシートに成形する方法は当該分野でよく知られている。本発明のフィルム及び／又はシートの例としては、これらに限定されるわけではないが、押出成形フィルム及び／又はシート、カレンダ加工フィルム及び／又はシート、圧縮成形フィルム及び／又はシート、溶液キャストフィルム及び／又はシートが挙げられる。フィルム及び／又はシートを製造する方法としては、これらに限定されるわけではないが、押出成形、カレンダ加工、圧縮成形及び溶液キャスティングが挙げられる。
【０１７４】
本発明は、さらに、本明細書中に記載されるボトルに関する。これらのボトルとしては、これらに限定されるわけではないが、射出ブロー成形ボトル、射出延伸ブロー成形ボトル、押出ブロー成形ボトル及び押出延伸ブロー成形ボトルが挙げられる。ボトルを製造する方法としては、これらに限定されるわけではないが、押出ブロー成形、押出延伸ブロー成形、熱成形、射出ブロー成形及び射出延伸ブロー成形が挙げられる。それぞれの場合において、本発明は、さらに、前記ボトルのそれぞれを製造するために使用されるプリフォーム（又はパリソン）に関する。
【０１７５】
本発明の目的上、用語「ｗｔ」は「重量」を意味する。
【実施例】
【０１７６】
以下の実施例は、本発明のポリエステルの製造方法及び評価方法を例示し、本発明の単なる例示であることが意図され、その範囲を限定することは意図されない。特に断らない限り、部は重量部であり、温度は摂氏℃又は室温であり、圧力は大気圧又はその付近である。
【０１７７】
以下の実施例は、一般に、ポリエステルの調製方法、及び、靭性、ガラス転移温度、内部粘度などの各種のポリエステルの特性に対する２，２，４，４−テトラメチル−１，３−シクロブタンジオール（種々のシス／トランス混合物）の使用の効果を、１，４−シクロヘキサンジメタノール及び／又はエチレングリコール残基を含むが、２，２，４，４−テトラメチル−１，３−シクロブタンジオールを含まないポリエステルと比較して例示している。さらに、以下の実施例に基づいて、当業者は、本発明の熱安定剤を含有するポリエステルの製造において、本発明の熱安定剤をどのように使用することができるかを理解するであろう。
【０１７８】
測定方法
ポリエステルの内部粘度は、２５℃の温度下、０．２５ｇ／５０ｍＬの濃度にて、６０／４０（ｗｔ/ｗｔ）のフェノール／テトラクロロエタン中で測定され、そして、ｄＬ／ｇの単位で記録されている。
【０１７９】
ここで測定される色値は、Ｈｕｎｔｅｒ  ＬａｂウルトラスキャンＸＥ分光光度計（Ultrascan XE Spectrophotometer）（Hunter Associates Laboratory Inc., Reston, VA）を用いて、ＡＳＴＭ  Ｄ６２９０−９８及びＡＳＴＭ  Ｅ３０８−９９に従って測定されるＣＩＥＬＡＢ  Ｌ＊、ａ＊及びｂ＊値であり、以下のパラメータが使用される：（１）Ｄ６５光源、（２）１０°オブザーバー、（３）反射角（specular angle）を含む反射モード、（４）大面積観察、（５）１インチポートサイズ。測定は６ｍｍシーブを通過するように粉砕されたポリマー粒に対して、ＣＩＥ（国際照明委員会）のＬ＊、ａ＊及びｂ＊表色系により行った。
【０１８０】
下記の略語は実施例及び図面全体を通して用いられる。
ＴＰＡ    テレフタル酸
ＤＭＴ    テレフタル酸ジメチル
ＥＧ      エチレングリコール
ＣＨＤＭ  １，４−シクロヘキサンジメタノール
ＩＶ      内部粘度（ｄＬ／ｇ）
ＸＲＦ    蛍光Ｘ線
ＩＣＰ    誘導結合プラズマ
ＳＣＦＨ  標準立方フィート毎時
Ｐ        リン
Ｔｉ      チタン
ＰＥＴＧ  適用例により従って調製したグリコール変性ＰＥＴ
ＲＰＭ    回転毎分
チタン    特に断りのない限り、チタンイソプロポキシド
Ｗｔ      重量
ｇ        グラム
ｐｐｍ    百万分率
【０１８１】
本発明は、本明細書中に開示される実施形態を参照しながら詳細に説明されてきたが、変更及び修飾を本発明の精神及び範囲内で行うことができることが理解されるであろう。
【０１８２】
出発材料であるテレフタル酸がベースされる実施例
［実施例１］オリゴマーの調製（パイロットプラントスケール）
テレフタル酸（ＴＰＡ）、エチレングリコール（ＥＧ）及び１，４−シクロヘキサンジメタノール（ＣＨＤＭ）からオリゴマー材料を調製した。３組のタービン攪拌機及び加熱還流カラムを備えた１２０ガロンＨＡＳＬＥＬＬＯＹ反応器中で合成を行った。２０ＳＣＦＨの窒素パージ下、加熱還流カラムを１９０℃とした１２０ガロン反応器に、７０２．２４グラムモルのＥＧ及び１４８．６８グラムモルのＣＨＤＭを装填した。攪拌機を始動させ、ＴＰＡをゆっくりと添加した。その後、窒素ガスを用いて反応器を４５ｐｓｉｇに加圧し、エステル化段階全体にわたって４５ｐｓｉｇに維持した。１４時間１０分の期間にわたって、反応混合物の温度を２３０℃に上げた。反応混合物が４５ｐｓｉｇの圧力で２３０℃に達したときに、それを８０分間保持した。８０分間の保持期間の直後に、反応混合物の温度を２５０℃に上げた。反応混合物が４５ｐｓｉｇで２５０℃となったときに、それを７０分間保持した。２５０℃及び４５ｐｓｉｇでの７０分間の保持後に、圧力を１０ｐｓｉｇに低下させた。圧力が１０ｐｓｉｇであるときに、反応混合物を２５０℃及び１０ｐｓｉｇに２０分間保持した。２５０℃及び１０ｐｓｉｇで１０分間保持した後に、反応器圧力を０ｐｓｉｇに低下させ、反応器を２０ＳＣＦＨの窒素でパージした。溶融反応混合物を５ガロン上部開放金属バケットにドレインした。反応混合物を２３℃に冷却させた。冷却された反応混合物を分離し（broken up）、その後、グラインダ中で＜８ｍｍサイズに粉砕した。
【０１８３】
ＧＣ分析によると、得られたオリゴマー材料は、６８．７２モル％のＥＧ部分、２７．３７モル％のＣＨＤＭ部分、及び３．５５モル％のジエチレングリコール部分を含んでいた。
１１３ｇのオリゴマーを各実験に用いた。
【０１８４】
［実施例２］触媒溶液の調製 
触媒溶液：使用した触媒は、エチレングリコール溶液中のチタン（ＩＶ）イソプロポキシドであった。触媒溶液を分析したところ、チタン量は０．３３ｗｔ％であった。
【０１８５】
Ｍｅｒｐｏｌ（登録商標）Ａ／エチレングリコール溶液の調製：Ｍｅｒｐｏｌ（登録商標）Ａ及びエチレングリコールを、透明な８オンスの口の狭いジャー中で合わせ、そして２２５℃で１時間、磁気攪拌し、無色透明の溶液を得た（表１参照）。
【表１】
0005902713.tif 000044
【０１８６】
［実施例３］１，２−エチレンジホスホン酸／エチレングリコール溶液の調製
１，２−エチレンジホスホン酸及びエチレングリコールを、透明な８オンスの口の狭いジャー中で合わせ、室温にて１時間、磁気的に攪拌し、若干曇った無色の溶液を得た。その後、溶液を６０℃で１５分間加熱し、無色透明な溶液を得た（表２参照）。
【表２】
0005902713.tif 000045
【０１８７】
［実施例４］エチドロン酸／エチレングリコール溶液の調製
エチドロン酸（６０重量％水溶液）及びエチレングリコールを、透明な８オンスの口の狭いジャー中で合わせ、室温にて１時間、磁気的に攪拌し、無色の溶液を得た（表３参照）。
【表３】
0005902713.tif 000046
【０１８８】
［実施例５］ポリマー合成
ＰＥＴＧ触媒の不活性化及び着色抑制：チタンで触媒された、リン系化合物を取り込んだＰＥＴＧポリマーを、典型的なポリマー用器具（polymer rigs）及び関連ハードウエアを含む実験室プロセスにおいて調製した。ＰＥＴＧオリゴマー及びターゲット量のチタンテトライソプロポキシド／ブタノール及びリン／エチレングリコール溶液を前もって５００ｍＬ丸底フラスコに装填した（表４及び５参照）。加熱マントルと接触しているベルモント金属浴を用いて加熱を行った。原材料を含む５００ｍＬ丸底フラスコ中に入れられたアンカー形状の攪拌ヘッドを備えたステンレススチールの１／４インチ直径ロッド及びモータ付き攪拌装置により攪拌を行った。攪拌機をセプタム付きポリマーヘッドにより保持した。ガラスサイドアームをポリマーヘッドに連結し、ガラスサイドアームを通して、液体を重合の間に除去した。ドライアイスで満たされたステンレススチールバケット中に設置された５００ｍＬ真空フラスコ（凝縮物受容器）を用いて液体副生成物を捕獲した。凝縮物フラスコを、真空チューブを通してドライアイス／ＩｐＯＨトラップに連結し、ドライアイス／ＩｐＯＨトラップを、真空チューブにより標準実験室用真空ポンプに連結した。使用の前に、ガラス機器を水酸化カリウム／イソプロピルアルコール浴中でクリーニングし、次いで、アルコノックス／水洗浄、水リンス及び乾燥を行った。
【表４】
0005902713.tif 000047
【０１８９】
カミール（Camile）モニタリング及びプロセス制御装置によって、重合の間の温度、真空度及び攪拌の自動制御を行った。
【０１９０】
下記のカミールシーケンス（Camile sequence）を行った。
【表５】
0005902713.tif 000048
【０１９１】
得られたＰＥＴＧポリマーを攪拌ロッドから除去し、液体窒素内で冷却し、そして３ｍｍ粒子にウィリーミルで粉砕した。ＰＥＴＧ粉砕物を蛍光Ｘ線、ＩＶ及び外観分析に付した。
【０１９２】
ＴＰＡベースのデータ
下記表のデータは、１，２−エチレンジホスホン酸及びエチドロン酸を、Ｍｅｒｐｏｌ  Ａの活性と同様の活性をもたらす量で添加したときに、ポリマーのｂ＊を３０〜５０％改良することを示す。
【表６】
0005902713.tif 000049
【０１９３】
［実施例６］ＤＭＴベースのサンプル
同一の触媒及び不活性化剤溶液をＤＭＴ及びＴＰＡベースの実験に用いた。ＤＭＴから調製し、そしてリン系触媒不活性化／着色抑制を行った、チタンで触媒されたＰＥＴＧポリマーを、典型的なポリマー用器具及び関連ハードウエアを含む実験室プロセスにおいて調製した。ターゲット量のＤＭＴ、エチレングリコール、ＣＨＤＭ及びチタンテトライソプロポキシド／ブタノールを前もって５００ｍＬ丸底フラスコに装填した（表６及び７参照）。加熱マントルと接触しているベルモント金属浴を用いて加熱を行った。原材料を含む５００ｍＬ丸底フラスコ中に入れられたアンカー形状の攪拌ヘッドを備えたステンレススチールの１／４インチ直径ロッド及びモータ付き攪拌装置により攪拌を行った。攪拌機をセプタム付きポリマーヘッドにより保持した。ガラスサイドアームをポリマーヘッドに連結し、ガラスサイドアームを通して、液体をエステル交換及び重合の間に除去した。ドライアイスで満たされたステンレススチールバケツ中に設置された５００ｍＬ真空フラスコ（凝縮物受容器）を用いて液体副生成物を捕獲した。凝縮物フラスコを、真空チューブを通してドライアイス／ＩｐＯＨトラップに連結し、ドライアイス／ＩｐＯＨトラップを真空チューブにより標準真空ポンプに連結した。使用の前に、ガラス機器を水酸化カリウム／イソプロピルアルコール浴中でクリーニングし、次いで、アルコノックス／水ウォッシュ、水リンス及び乾燥を行った。反応フラスコを最初に５０％浸漬させた。リン／エチレングリコール溶液をカミールレシピの第６段階で反応フラスコに添加し、そしてフラスコを第７段階で浸漬させた（下記カミールレシピ及び表７参照）。
【０１９４】
カミール（Camile）モニタリング及びプロセス制御装置によって、重合の間の温度、真空度及び攪拌の自動制御を行った。
【０１９５】
下記のカミールシーケンス（Camile sequence）を行った。
【表７】
0005902713.tif 000050
【０１９６】
得られたＰＥＴＧポリマーを攪拌ロッドから除去し、液体窒素内で冷却し、そして３ｍｍ粒子にウィリーミルで粉砕した。ポリマー粒子を蛍光Ｘ線、ＩＶ及び外観分析に付した。
【表８】
0005902713.tif 000051
【表９】
0005902713.tif 000052
【表１０】
0005902713.tif 000053
【０１９７】
ブレンディング実験（押出機スケール）
すべてのポリエステル−ポリカーボネート組成物を、（１）１００モル％のテレフタル酸残基、３８モル％のエチレングリコール残基及び６２モル％の１，４−シクロヘキサンジメタノール残基を含み、内部粘度が約０．７３であるポリエステル、（２）Ｍａｋｒｏｌｏｎ２６０８ポリカーボネートとしてＢａｙｅｒにより供給されるビスフェノールＡポリカーボネートを含む７０／３０重量ブレンド又は５０／５０重量ブレンドのいずれか、及び、（３）添加剤Ａ、添加剤Ｂ又は添加剤Ｃのいずれかとして記載される添加剤濃縮物を用いて押出加工することにより製造した。すべての添加剤濃縮物は、１００モル％のテレフタル酸残基、３８モル％のエチレングリコール残基及び６２モル％の１，４−シクロヘキサンジメタノール残基を含むポリエステルをベースとする。添加剤Ａは、５重量％のＷｅｓｔｏｎ６１９であり、これをポリエステルに添加して濃縮物を製造した。添加剤Ｂは、４重量％の亜リン酸塩であり、これをポリエステルに添加して濃縮物を製造した。添加剤Ｃは、２重量％の１，２−エタンビスホスホン酸であり、これをポリエステルに添加して濃縮物を製造した。その後、添加剤を記載される各種比率でポリエステル／ポリカーボネートブレンドにブレンドした。
【０１９８】
ブレンドを、中剪断スクリューデザインの１．５”の３０：１Ｌ／Ｄ  Ｓｔｅｒｉｎｇ一軸配合押出機にて製造した。２４０℃に設定したゾーン１及び２５０℃に設定したストランドダイ以外は、すべてのゾーン温度及びアダプタを２６０℃に設定した。フィードゾーンを循環水で冷却し、スクリュー速度を８０回転毎分（ｒｐｍ）に設定した。材料を別々に乾燥し、ポリエステルを６５℃で８時間乾燥し、ポリカーボネートを１２０℃で８時間乾燥した。添加剤濃縮物を６５℃で８時間乾燥した。ポリカーボネートサンプルを６５℃に冷却し、その後、ポリエステル及び添加剤濃縮物をブレンドした。
【０１９９】
最初の５分の押出物は、押出機が十分にパージされたことを確保するために回収しなかった。同一の添加剤混合物の異なる濃度のものを押出する場合、添加剤の濃度がより低いものを常に最初に押出した。ストランドを水浴中でクエンチした後にサンプルを回収し、Ｃｏｎａｉｒペレット化カッタを用いてペレットに切断した。
【０２００】
ポリマーペレットの色は、ＨｕｎｔｅｒＬａｂウルトラスキャン比色計（UltraScan Colorimeter）（Hunter Associates Laboratory, Inc., Reston, Va製）を用いて、常法に従って決定される。計器は、ＨｕｎｔｅｒＬａｂユニバーサルソフトウエア（バージョン３．８）を用いて操作される。ＨｕｎｔｅｒＬａｂユーザーマニュアルによる計器の校正及び操作は、概してユニバーサルソフトウエアにより指示される。比色計での結果を再現するために、計器はその指示に従って操作され、そして、以下の試験パラメータが使用される：Ｄ６５光源（昼間光、６５００°Ｋ色温度）、反射モード、大面積ビュー、正反射（Specular）包含、ＣＩＥ１０°オブザーバー、アウトプットはＣＩＥ  Ｌ＊、ａ＊、ｂ＊である。ペレットは、深さが２５ｍｍ、幅及び高さが５５ｍｍであるホルダーに設置される。ホルダーは黒色であり、１つの面に窓を有する。反射モードにおける試験時に通常行われるように、試験の間に、ホルダーの透明な面が熱量計の反射ポートに保持される。正のｂ＊値の増加は黄色を示し、一方、ｂ＊の数値の低下は黄色の低下を示す。色測定及び実施はAnni Berger-Schunn, Practical Color Measurement, Wiley, NY pages 39-56及び91-98 (1994) 中で詳細に論じられている。好ましくは、ｂ＊値は＋４未満であり、より好ましくは約＋１〜＋２である。
【０２０１】
［実施例７〜１２及び比較例１〜１０］
［比較例１］
７０重量％のポリエステルを３０重量％のポリカーボネートとブレンドし、Ｓｔｅｒｌｉｎｇ押出機でペレットに押出成形した。ペレットをキャプチャし、そして、ペレットに関して色測定した。データは表１１に示される。
【０２０２】
［比較例２］
７０重量％のポリエステルを３０重量％のポリカーボネート及び７５０ｐｐｍ活性ＫＡ２０１安定剤とブレンドした。その後、そのブレンドをＳｔｅｒｌｉｎｇ押出機でペレットに押出成形した。ペレットをキャプチャし、そして、ペレットに関して色測定した。データは表１１に示される。
【０２０３】
［比較例３］
７０重量％のポリエステルを３０重量％のポリカーボネート及び５００ｐｐｍ活性ＫＡ２０１安定剤とブレンドした。その後、そのブレンドをＳｔｅｒｌｉｎｇ押出機でペレットに押出成形した。ペレットをキャプチャし、そして、ペレットに関して色測定した。データは表１１に示される。
【０２０４】
［比較例４］
７０重量％のポリエステルを３０重量％のポリカーボネート及び５００ｐｐｍ活性ＫＡ２０２安定剤とブレンドした。その後、そのブレンドをＳｔｅｒｌｉｎｇ押出機でペレットに押出成形した。ペレットをキャプチャし、そして、ペレットに対して色測定した。データは表１１に示される。
【０２０５】
［比較例５］
７０重量％のポリエステルを３０重量％のポリカーボネート及び１０００ｐｐｍ活性ＫＡ２０２安定剤とブレンドした。その後、そのブレンドをＳｔｅｒｌｉｎｇ押出機でペレットに押出成形した。ペレットをキャプチャし、そして、ペレットに関して色測定した。データは表１１に示される。
【０２０６】
［実施例７］
７０重量％のポリエステルを３０重量％のポリカーボネート及び２５０ｐｐｍ活性ＥＸ６４０−２０Ａ安定剤とブレンドした。その後、そのブレンドをＳｔｅｒｌｉｎｇ押出機でペレットに押出成形した。ペレットをキャプチャし、そして、ペレットに関して色測定した。データは表１１に示され、これにより、比較例１と比較してｂ＊の低下が改良されたこととともに、装填量が低減しても他の安定系と比較して同様にｂ＊が低下したことが示される。
【０２０７】
［実施例８］
７０重量％のポリエステルを３０重量％のポリカーボネート及び５００ｐｐｍ活性ＥＸ６４０−２０Ａ安定剤とブレンドした。その後、そのブレンドをＳｔｅｒｌｉｎｇ押出機でペレットに押出成形した。ペレットをキャプチャし、そして、ペレットに関して色測定した。データは表１１に示され、これにより、比較例１と比較してｂ＊の低下が改良されたこととともに、装填量が低減しても他の安定系と比較して同様にｂ＊が低下したことが示される。
【０２０８】
［実施例９］
７０重量％のポリエステルを３０重量％のポリカーボネート及び１０００ｐｐｍ活性ＥＸ６４０−２０Ａ安定剤とブレンドした。その後、そのブレンドをＳｔｅｒｌｉｎｇ押出機でペレットに押出成形した。ペレットをキャプチャし、そして、ペレットに関して色測定した。データは表１１に示され、これにより、比較例１と比較してｂ＊の低下が改良されたこととともに、装填量が低減しても他の安定系と比較して同様にｂ＊が低下したことが示される。
【０２０９】
［比較例６］
５０重量％のポリエステルを５０重量％のポリカーボネートとブレンドし、Ｓｔｅｒｌｉｎｇ押出機でペレットに押出成形した。ペレットをキャプチャし、そして、ペレットに関して色測定した。データは表１１に示される。
【０２１０】
［比較例７］
５０重量％のポリエステルを５０重量％のポリカーボネート及び７５０ｐｐｍ活性ＫＡ２０１安定剤とブレンドした。その後、そのブレンドをＳｔｅｒｌｉｎｇ押出機でペレットに押出成形した。ペレットをキャプチャし、そして、ペレットに関して色測定した。データは表１１に示される。
【０２１１】
［比較例８］
５０重量％のポリエステルを５０重量％のポリカーボネート及び５００ｐｐｍ活性ＫＡ２０１安定剤とブレンドした。その後、そのブレンドをＳｔｅｒｌｉｎｇ押出機でペレットに押出成形した。ペレットをキャプチャし、そして、ペレットに関して色測定した。データは表１１に示される。
【０２１２】
［比較例９］
５０重量％のポリエステルを５０重量％のポリカーボネート及び５００ｐｐｍ活性ＫＡ２０２安定剤とブレンドした。その後、そのブレンドをＳｔｅｒｌｉｎｇ押出機でペレットに押出成形した。ペレットをキャプチャし、そして、ペレットに関して色測定した。データは表１１に示される。
【０２１３】
［比較例１０］
５０重量％のポリエステルを５０重量％のポリカーボネート及び１０００ｐｐｍ活性ＫＡ２０２安定剤とブレンドした。その後、そのブレンドをＳｔｅｒｌｉｎｇ押出機でペレットに押出成形した。ペレットをキャプチャし、そして、ペレットに関して色測定した。データは表１１に示される。
【０２１４】
［実施例１０］
５０重量％のポリエステルを５０重量％のポリカーボネート及び２５０ｐｐｍ活性ＥＸ６４０−２０Ａ安定剤とブレンドした。その後、そのブレンドをＳｔｅｒｌｉｎｇ押出機でペレットに押出成形した。ペレットをキャプチャし、そして、ペレットに関して色測定した。データは表１１に示され、これにより、比較例１と比較してｂ＊の低下が改良されたこととともに、装填量が低減しても他の安定系と比較して同様にｂ＊が低下したことが示される。
【０２１５】
［実施例１１］
５０重量％のポリエステルを５０重量％のポリカーボネート及び５００ｐｐｍ活性ＥＸ６４０−２０Ａ安定剤とブレンドした。その後、そのブレンドをＳｔｅｒｌｉｎｇ押出機でペレットに押出成形した。ペレットをキャプチャし、そして、ペレットに関して色測定した。データは表１１に示され、これにより、比較例１と比較してｂ＊の低下が改良されたこととともに、装填量が低減しても他の安定系と比較して同様にｂ＊が低下したことが示される。
【０２１６】
［実施例１２］
５０重量％のポリエステルを５０重量％のポリカーボネート及び１０００ｐｐｍ活性ＥＸ６４０−２０Ａ安定剤とブレンドした。その後、そのブレンドをＳｔｅｒｌｉｎｇ押出機でペレットに押出成形した。ペレットをキャプチャし、そして、ペレットに関して色測定した。データは表１１に示され、これにより、比較例１と比較してｂ＊の低下が改良されたこととともに、他の安定系と比較して同様にｂ＊が低下したことが示される。
【表１１】
0005902713.tif 000054
【０２１７】
本明細書中に開示された実施形態を参照しながら本発明を詳細に記載してきたが、本発明の精神及び範囲内で変更及び修飾を行うことができることが理解されるであろう。